(57)【要約】【課題】簡便に、不純物含量の少ないポリアルキレングリコール誘導体を製造する方法を提供する。【解決手段】下記式（ＩＩＩ−Ｉ）又は（ＩＩＩ−ＩＩ）で表される化合物を、必要に応じて塩基性化合物存在下、下記式（ＩＶ）で表される求電子剤と反応させ、下記式（Ｖ）で表される化合物を含む反応液を得る工程、及び陽イオン交換樹脂と陰イオン交換樹脂とを用いて水溶性不純物を除去し、目的とするポリアルキレングリコール誘導体を精製する工程を含むポリアルキレングリコール誘導体の製造方法。2019023254.tif 000042【選択図】なし【特許請求の範囲】
【請求項１】
下記工程（３）及び（４）
（３）下記式（ＩＩＩ−Ｉ）で表される化合物を、必要に応じて塩基性化合物存在下、下記式（ＩＶ）で表される求電子剤と反応させ、下記式（Ｖ）で表されるポリアルキレングリコール誘導体を合成する工程、及び
（４）陽イオン交換樹脂と陰イオン交換樹脂とを用いて水溶性不純物を除去し、目的とするポリアルキレングリコール誘導体を精製する工程
を含むポリアルキレングリコール誘導体の製造方法。
【化１】
2019023254.tif 000033
［式中、Ｒ1及びＲ4は、それぞれ独立に、水素原子、炭素数１〜２０の１価炭化水素基、アジド基、シアノ基、下記式（ＩＶ−Ｉ）で表される保護基を有するアミノ基、下記式（ＩＶ−ＩＩ）で表される保護基を有するヒドロキシ基、又は下記式（ＩＶ−ＩＩＩ）で表されるアセタール基である。Ｒ2は、炭素数１〜６の２価炭化水素基、オキシアルキレン基又はポリオキシアルキレン基である。Ｒ3は、炭素数２〜８の２価炭化水素基である。ｎは、１〜４５０の整数である。Ｒ5は、炭素数１〜６の２価炭化水素基である。Ｍは、アルカリ金属である。Ｘは、脱離基である。
【化２】
2019023254.tif 000034
（式中、Ｒa1及びＲa2は、それぞれ独立に、水素原子又はアミノ基の保護基であるが、少なくとも一方はアミノ基の保護基である。また、Ｒa1及びＲa2が、互いに結合してこれらが結合する窒素原子と共に環を形成してもよい。Ｒbは、ヒドロキシ基の保護基である。Ｒc1及びＲc2は、それぞれ独立に、炭素数１〜６の１価炭化水素基であり、該炭化水素基は酸素原子を含んでいてもよい。また、Ｒc1及びＲc2が、互いに結合して環状アセタール基を形成していてもよい。波線は、結合手である。）］
【請求項２】
下記工程（３'）及び（４）
（３'）下記式（ＩＩＩ−ＩＩ）で表される化合物を、塩基性化合物存在下、下記式（ＩＶ）で表される求電子剤と反応させ、下記式（Ｖ）で表されるポリアルキレングリコール誘導体を合成する工程、及び
（４）陽イオン交換樹脂と陰イオン交換樹脂とを用いて水溶性不純物を除去し、目的とするポリアルキレングリコール誘導体を精製する工程
を含むポリアルキレングリコール誘導体の製造方法。
【化３】
2019023254.tif 000035
［式中、Ｒ1及びＲ4は、それぞれ独立に、水素原子、炭素数１〜２０の１価炭化水素基、アジド基、シアノ基、下記式（ＩＶ−Ｉ）で表される保護基を有するアミノ基、下記式（ＩＶ−ＩＩ）で表される保護基を有するヒドロキシ基、又は下記式（ＩＶ−ＩＩＩ）で表されるアセタール基である。Ｒ2は、炭素数１〜６の２価炭化水素基、オキシアルキレン基又はポリオキシアルキレン基である。Ｒ3は、炭素数２〜８の２価炭化水素基である。ｎは、１〜４５０の整数である。Ｒ5は、炭素数１〜６の２価炭化水素基である。Ｘは、脱離基である。
【化４】
2019023254.tif 000036
（式中、Ｒa1及びＲa2は、それぞれ独立に、水素原子又はアミノ基の保護基であるが、少なくとも一方はアミノ基の保護基である。また、Ｒa1及びＲa2が、互いに結合してこれらが結合する窒素原子と共に環を形成してもよい。Ｒbは、ヒドロキシ基の保護基である。Ｒc1及びＲc2は、それぞれ独立に、炭素数１〜６の１価炭化水素基であり、該炭化水素基は酸素原子を含んでいてもよい。また、Ｒc1及びＲc2が、互いに結合して環状アセタール基を形成していてもよい。波線は、結合手である。）］
【請求項３】
下記工程（１）、（２−１）、（３）及び（４）
（１）下記式（Ｉ）で表される化合物を、Ｍ、Ｍ+Ｈ-、ＲX-Ｍ+、[ＲY]・-Ｍ+及びＲZＯ-Ｍ+から選択されるアルカリ金属又はアルカリ金属化合物（式中、Ｍはアルカリ金属であり、Ｒxは炭素数１〜２０のアルキル基又は炭素数７〜２０のアラルキル基であり、ＲYは置換基を有していてもよい芳香族化合物であり、ＲZは炭素数１〜６のアルキル基である。）と反応させ、下記式（ＩＩ）で表される化合物を合成する工程；
（２−１）式（ＩＩ）で表される化合物を、重合溶媒中で、アルキレンオキシドと反応させ、下記式（ＩＩＩ−Ｉ）で表される化合物を合成する工程；
（３）式（ＩＩＩ−Ｉ）で表される化合物を、必要に応じて塩基性化合物存在下、下記式（ＩＶ）で表される求電子剤と反応させ、下記式（Ｖ）で表されるポリアルキレングリコール誘導体を合成する工程；及び
（４）陽イオン交換樹脂と陰イオン交換樹脂とを用いて水溶性不純物を除去し、目的とするポリアルキレングリコール誘導体を精製する工程
を含むポリアルキレングリコール誘導体の製造方法。
【化５】
2019023254.tif 000037
［式中、Ｒ1及びＲ4は、それぞれ独立に、水素原子、炭素数１〜２０の１価炭化水素基、アジド基、シアノ基、下記式（ＩＶ−Ｉ）で表される保護基を有するアミノ基、下記式（ＩＶ−ＩＩ）で表される保護基を有するヒドロキシ基、又は下記式（ＩＶ−ＩＩＩ）で表されるアセタール基である。Ｒ2は、炭素数１〜６の２価炭化水素基、オキシアルキレン基又はポリオキシアルキレン基である。Ｒ3は、炭素数２〜８の２価炭化水素基である。ｎは、１〜４５０の整数である。Ｒ5は、炭素数１〜６の２価炭化水素基である。Ｍは、アルカリ金属である。Ｘは、脱離基である。
【化６】
2019023254.tif 000038
（式中、Ｒa1及びＲa2は、それぞれ独立に、水素原子又はアミノ基の保護基であるが、少なくとも一方はアミノ基の保護基である。また、Ｒa1及びＲa2が、互いに結合してこれらが結合する窒素原子と共に環を形成してもよい。Ｒbは、ヒドロキシ基の保護基である。Ｒc1及びＲc2は、それぞれ独立に、炭素数１〜６の１価炭化水素基であり、該炭化水素基は酸素原子を含んでいてもよい。また、Ｒc1及びＲc2が、互いに結合して環状アセタール基を形成していてもよい。波線は、結合手である。）］
【請求項４】
下記工程（１）、（２−１）、（２−２）、（３'）及び（４）
（１）下記式（Ｉ）で表される化合物を、Ｍ、Ｍ+Ｈ-、ＲX-Ｍ+、[ＲY]・-Ｍ+及びＲZＯ-Ｍ+から選択されるアルカリ金属又はアルカリ金属化合物（式中、Ｍはアルカリ金属であり、Ｒxは炭素数１〜２０のアルキル基又は炭素数７〜２０のアラルキル基であり、ＲYは置換基を有していてもよい芳香族化合物であり、ＲZは炭素数１〜６のアルキル基である。）と反応させ、下記式（ＩＩ）で表される化合物を合成する工程;
（２−１）式（ＩＩ）で表される化合物を、重合溶媒中で、アルキレンオキシドと反応させ、下記式（ＩＩＩ−Ｉ）で表される化合物を合成する工程；
（２−２）式（ＩＩＩ−Ｉ）で表される化合物を、酸性化合物と反応させ、下記式（ＩＩＩ−ＩＩ）で表される化合物を得る工程、
（３'）式（ＩＩＩ−ＩＩ）で表される化合物を、塩基性化合物存在下、下記式（ＩＶ）で表される求電子剤と反応させ、下記式（Ｖ）で表されるポリアルキレングリコール誘導体を合成する工程、及び
（４）陽イオン交換樹脂と陰イオン交換樹脂とを用いて水溶性不純物を除去し、目的とするポリアルキレングリコール誘導体を精製する工程
を含むポリアルキレングリコール誘導体の製造方法。
【化７】
2019023254.tif 000039
［式中、Ｒ1及びＲ4は、それぞれ独立に、水素原子、炭素数１〜２０の１価炭化水素基、アジド基、シアノ基、下記式（ＩＶ−Ｉ）で表される保護基を有するアミノ基、下記式（ＩＶ−ＩＩ）で表される保護基を有するヒドロキシ基、又は下記式（ＩＶ−ＩＩＩ）で表されるアセタール基である。Ｒ2は、炭素数１〜６の２価炭化水素基、オキシアルキレン基又はポリオキシアルキレン基である。Ｒ3は、炭素数２〜８の２価炭化水素基である。ｎは、１〜４５０の整数である。Ｒ5は、炭素数１〜６の２価炭化水素基である。Ｍは、アルカリ金属である。Ｘは、脱離基である。
【化８】
2019023254.tif 000040
（式中、Ｒa1及びＲa2は、それぞれ独立に、水素原子又はアミノ基の保護基であるが、少なくとも一方はアミノ基の保護基である。また、Ｒa1及びＲa2が、互いに結合してこれらが結合する窒素原子と共に環を形成してもよい。Ｒbは、ヒドロキシ基の保護基である。Ｒc1及びＲc2は、それぞれ独立に、炭素数１〜６の１価炭化水素基であり、該炭化水素基は酸素原子を含んでいてもよい。また、Ｒc1及びＲc2が、互いに結合して環状アセタール基を形成していてもよい。波線は、結合手である。）］
【請求項５】
Ｒ1及びＲ4のいずれか又は両方が、式（ＩＶ−Ｉ）で表される保護基を有するアミノ基、式（ＩＶ−ＩＩ）で表される保護基を有するヒドロキシ基又は式（ＩＶ−ＩＩＩ）で表されるアセタール基であって、前記保護基が酸性条件下で脱保護するものである、請求項１〜４のいずれか１項記載のポリアルキレングリコール誘導体の製造方法。
【請求項６】
Ｒ1及びＲ4のいずれか又は両方が、式（ＩＶ−Ｉ）で表される基である請求項５記載のポリアルキレングリコール誘導体の製造方法。
【請求項７】
前記式（ＩＶ−Ｉ）で表される基が、下記式（ＩＶ−Ｉ−Ｉ）で表される基である請求項６記載のポリアルキレングリコール誘導体の製造方法。
【化９】
2019023254.tif 000041
（式中、Ｒd1及びＲd2は、それぞれ独立に、直鎖状、分岐状又は環状の炭素数１〜６の１価炭化水素基である。また、Ｒd1及びＲd2が、互いに結合してこれらが結合するケイ素原子と該ケイ素原子間の窒素原子と共に環を形成してもよい。波線は、結合手である。）
【請求項８】
工程（３）又は（３'）と（４）との間に、保護基を有するポリアルキレングリコール誘導体を、水又はアルコール溶媒中、酸と反応させて脱保護する工程を含む、請求項１〜７のいずれか１項記載のポリアルキレングリコール誘導体の製造方法。
【請求項９】
工程（４）において、陽イオン交換樹脂及び陰イオン交換樹脂を用いて、式（Ｖ）で表されるポリアルキレングリコール誘導体の脱保護と同時に、水溶性不純物を除去し、目的とするポリアルキレングリコール誘導体を精製する、請求項１〜７のいずれか１項記載のポリアルキレングリコール誘導体の製造方法。
【請求項１０】
前記陽イオン交換樹脂が、スチレン系Ｈ型強酸性陽イオン交換樹脂であり、前記陰イオン交換樹脂が、スチレン系ＯＨ型強塩基性陰イオン交換樹脂である請求項１〜９のいずれか１項記載のポリアルキレングリコール誘導体の製造方法。
【請求項１１】
前記陽イオン交換樹脂が、ゲル型又は架橋度が１０以上のポーラス型のスチレン系Ｈ型強酸性陽イオン交換樹脂である請求項１〜１０のいずれか１項記載のポリアルキレングリコール誘導体の製造方法。
【請求項１２】
ポリアルキレングリコール誘導体及び水溶性不純物を含む混合物から、陽イオン交換樹脂及び陰イオン交換樹脂を用いて水溶性不純物を吸着させ除去する、ポリアルキレングリコール誘導体の精製方法。
【請求項１３】
前記ポリアルキレングリコール誘導体が、末端にアミノ基を有するポリアルキレングリコール誘導体である請求項１２記載の精製方法。
【発明の詳細な説明】
【技術分野】
【０００１】
本発明は、ポリアルキレングリコール誘導体の製造方法及び精製方法に関する。
【背景技術】
【０００２】
近年、ドラッグデリバリーシステム（ＤＤＳ）の分野において、親水性セグメントと疎水性セグメントとから形成されるブロック共重合体を用いて、高分子ミセルに薬物を封入する方法が提案されている（特許文献１〜３）。この方法を用いることで、高分子ミセルが薬剤のキャリアとして機能し、生体内での薬剤の除放化や病変部位への集中的投与を含む様々な効果が得られる。
【０００３】
親水性セグメントとしては、ポリアルキレングリコール骨格を用いた例が提案されている（特許文献１〜３）。ポリアルキレングリコール骨格を有する化合物は、生体内での毒性が低いうえ、腎臓での排泄を遅延させることが可能である。その結果、ポリアルキレングリコール骨格を有しない化合物と比較して、血中での滞留時間を延ばすことができる。そのため、ポリアルキレングリコール誘導体で薬剤をミセル化して使用する場合、その投与量や投与回数を低減することができる。
【０００４】
ポリアルキレングリコール誘導体のうち、末端にアミノ基を有する化合物は、α−アミノ酸−Ｎ−カルボキシ無水物との開環重合反応によりポリアルキレングリコール骨格とアミノ酸骨格とから構成されるブロック共重合体へ誘導することが可能である。そして、得られたブロック共重合体を用いて高分子ミセル内に薬剤を封入する例が提案されている（特許文献１〜３）。
【０００５】
このような末端にアミノ基を有するポリアルキレングリコール誘導体の合成方法としては多数の報告例があるが、例えば、特許文献４及び５では、１価アルコールの金属塩を重合開始剤に用いてアルキレンオキシドの重合を行った後、重合末端をヒドロキシ基、次いで２−シアノエトキシ基に変換し、シアノ基の水素還元を経て最終的にアミノ基含有置換基（３−アミノ−１−プロポキシ基）へと誘導する方法が報告されている。
【０００６】
また、１価アルコールの金属塩を重合開始剤に用いてアルキレンオキシドの重合を行った後、酸不安定基で保護したアミノ基を導入し、続く酸性条件での脱保護により末端にフリーのアミノ基を有するポリアルキレングリコール誘導体を合成する方法も報告されている（特許文献６）。
【先行技術文献】
【特許文献】
【０００７】
【特許文献１】特許第２６９０２７６号公報
【特許文献２】特許第２７７７５３０号公報
【特許文献３】特開平１１−３３５２６７号公報
【特許文献４】特許第３０５０２２８号公報
【特許文献５】特許第３５６２０００号公報
【特許文献６】特開２０１６−１０８５２９号公報
【発明の概要】
【発明が解決しようとする課題】
【０００８】
ポリアルキレングリコール誘導体は親水性が高いため、分液精製等、水洗が困難である。そのため、製造過程で反応試薬として用いた塩基性化合物や反応により副生した塩等の水溶性不純物が存在する場合は、その除去が問題となる。
【０００９】
特許文献４及び５では、無機塩基存在下で２−シアノエトキシ基への変換反応を行っており、アルカリ吸着剤を用いて塩基を除去している。アルカリ吸着剤による塩基除去は容易ではあるが、末端官能基の構造次第ではポリマー自身も吸着剤に吸着され、収率が低下することがある。また、特許文献４及び５では、最終生成物であるアミノ基含有ポリマーの陽イオン交換樹脂精製も行っており、その結果、工程数の増加が避けられない。
【００１０】
特許文献６では、ポリアルキレンオキシドを求電子剤と反応させた後、未精製のまま塩酸で酸不安定基を脱保護してから、陽イオン交換樹脂を用いて精製している。しかし、精製の際、一度ポリマーを陽イオン交換樹脂に吸着させ、不純物を洗い流してからポリマーを溶離させる必要があるため、この方法でも工程数増加が避けられない。また、ポリマー溶離条件によっては、一度吸着させた金属等の不純物が再溶離するおそれがある。
【００１１】
本発明は、前記従来技術における諸問題を解決するためになされたもので、簡便に、不純物含量の少ないポリアルキレングリコール誘導体を製造する方法を提供することを目的とする。
【課題を解決するための手段】
【００１２】
本発明者らは、前記目的を達成するために鋭意検討を重ねた結果、ポリアルキレングリコール誘導体と水溶性不純物を含む混合物中の水溶性不純物のみをイオン交換樹脂に吸着させることで、容易にポリアルキレングリコール誘導体を単離できることを見出した。更に、保護基として酸不安定基を有するポリアルキレングリコール誘導体を用いた場合、精製と同時に脱保護も行えることを見出し、本発明を完成させた。
【００１３】
すなわち、本発明は、下記ポリアルキレングリコール誘導体の製造方法及び精製方法を提供する。
１．下記工程（３）及び（４）
（３）下記式（ＩＩＩ−Ｉ）で表される化合物を、必要に応じて塩基性化合物存在下、下記式（ＩＶ）で表される求電子剤と反応させ、下記式（Ｖ）で表されるポリアルキレングリコール誘導体を合成する工程、及び
（４）陽イオン交換樹脂と陰イオン交換樹脂とを用いて水溶性不純物を除去し、目的とするポリアルキレングリコール誘導体を精製する工程
を含むポリアルキレングリコール誘導体の製造方法。
【化１】
2019023254.tif 000002
［式中、Ｒ1及びＲ4は、それぞれ独立に、水素原子、炭素数１〜２０の１価炭化水素基、アジド基、シアノ基、下記式（ＩＶ−Ｉ）で表される保護基を有するアミノ基、下記式（ＩＶ−ＩＩ）で表される保護基を有するヒドロキシ基、又は下記式（ＩＶ−ＩＩＩ）で表されるアセタール基である。Ｒ2は、炭素数１〜６の２価炭化水素基、オキシアルキレン基又はポリオキシアルキレン基である。Ｒ3は、炭素数２〜８の２価炭化水素基である。ｎは、１〜４５０の整数である。Ｒ5は、炭素数１〜６の２価炭化水素基である。Ｍは、アルカリ金属である。Ｘは、脱離基である。
【化２】
2019023254.tif 000003
（式中、Ｒa1及びＲa2は、それぞれ独立に、水素原子又はアミノ基の保護基であるが、少なくとも一方はアミノ基の保護基である。また、Ｒa1及びＲa2が、互いに結合してこれらが結合する窒素原子と共に環を形成してもよい。Ｒbは、ヒドロキシ基の保護基である。Ｒc1及びＲc2は、それぞれ独立に、炭素数１〜６の１価炭化水素基であり、該炭化水素基は酸素原子を含んでいてもよい。また、Ｒc1及びＲc2が、互いに結合して環状アセタール基を形成していてもよい。波線は、結合手である。）］
２．下記工程（３'）及び（４）
（３'）下記式（ＩＩＩ−ＩＩ）で表される化合物を、塩基性化合物存在下、下記式（ＩＶ）で表される求電子剤と反応させ、下記式（Ｖ）で表されるポリアルキレングリコール誘導体を合成する工程、及び
（４）陽イオン交換樹脂と陰イオン交換樹脂とを用いて水溶性不純物を除去し、目的とするポリアルキレングリコール誘導体を精製する工程
を含むポリアルキレングリコール誘導体の製造方法。
【化３】
2019023254.tif 000004
（式中、Ｒ1〜Ｒ5、Ｘ及びｎは、前記と同じ。）
３．下記工程（１）、（２−１）、（３）及び（４）
（１）下記式（Ｉ）で表される化合物を、Ｍ、Ｍ+Ｈ-、ＲX-Ｍ+、[ＲY]・-Ｍ+及びＲZＯ-Ｍ+から選択されるアルカリ金属又はアルカリ金属化合物（式中、Ｍはアルカリ金属であり、Ｒxは炭素数１〜２０のアルキル基又は炭素数７〜２０のアラルキル基であり、ＲYは置換基を有していてもよい芳香族化合物であり、ＲZは炭素数１〜６のアルキル基である。）と反応させ、下記式（ＩＩ）で表される化合物を合成する工程；
（２−１）式（ＩＩ）で表される化合物を、重合溶媒中で、アルキレンオキシドと反応させ、下記式（ＩＩＩ−Ｉ）で表される化合物を合成する工程；
（３）式（ＩＩＩ−Ｉ）で表される化合物を、必要に応じて塩基性化合物存在下、下記式（ＩＶ）で表される求電子剤と反応させ、下記式（Ｖ）で表されるポリアルキレングリコール誘導体を合成する工程；及び
（４）陽イオン交換樹脂と陰イオン交換樹脂とを用いて水溶性不純物を除去し、目的とするポリアルキレングリコール誘導体を精製する工程
を含むポリアルキレングリコール誘導体の製造方法。
【化４】
2019023254.tif 000005
（式中、Ｒ1〜Ｒ5、Ｍ、Ｘ及びｎは、前記と同じ。）
４．下記工程（１）、（２−１）、（２−２）、（３'）及び（４）
（１）下記式（Ｉ）で表される化合物を、Ｍ、Ｍ+Ｈ-、ＲX-Ｍ+、[ＲY]・-Ｍ+及びＲZＯ-Ｍ+から選択されるアルカリ金属又はアルカリ金属化合物（式中、Ｍはアルカリ金属であり、Ｒxは炭素数１〜２０のアルキル基又は炭素数７〜２０のアラルキル基であり、ＲYは置換基を有していてもよい芳香族化合物であり、ＲZは炭素数１〜６のアルキル基である。）と反応させ、下記式（ＩＩ）で表される化合物を合成する工程;
（２−１）式（ＩＩ）で表される化合物を、重合溶媒中で、アルキレンオキシドと反応させ、下記式（ＩＩＩ−Ｉ）で表される化合物を合成する工程；
（２−２）式（ＩＩＩ−Ｉ）で表される化合物を、酸性化合物と反応させ、下記式（ＩＩＩ−ＩＩ）で表される化合物を得る工程、
（３'）式（ＩＩＩ−ＩＩ）で表される化合物を、塩基性化合物存在下、下記式（ＩＶ）で表される求電子剤と反応させ、下記式（Ｖ）で表されるポリアルキレングリコール誘導体を合成する工程、及び
（４）陽イオン交換樹脂と陰イオン交換樹脂とを用いて水溶性不純物を除去し、目的とするポリアルキレングリコール誘導体を精製する工程
を含むポリアルキレングリコール誘導体の製造方法。
【化５】
2019023254.tif 000006
（式中、Ｒ1〜Ｒ5、Ｍ、Ｘ及びｎは、前記と同じ。）
５．Ｒ1及びＲ4のいずれか又は両方が、式（ＩＶ−Ｉ）で表される保護基を有するアミノ基、式（ＩＶ−ＩＩ）で表される保護基を有するヒドロキシ基又は式（ＩＶ−ＩＩＩ）で表されるアセタール基であって、前記保護基が酸性条件下で脱保護するものである、１〜４のいずれかのポリアルキレングリコール誘導体の製造方法。
６．Ｒ1及びＲ4のいずれか又は両方が、式（ＩＶ−Ｉ）で表される基である５のポリアルキレングリコール誘導体の製造方法。
７．前記式（ＩＶ−Ｉ）で表される基が、下記式（ＩＶ−Ｉ−Ｉ）で表される基である６のポリアルキレングリコール誘導体の製造方法。
【化６】
2019023254.tif 000007
（式中、Ｒd1及びＲd2は、それぞれ独立に、直鎖状、分岐状又は環状の炭素数１〜６の１価炭化水素基である。また、Ｒd1及びＲd2が、互いに結合してこれらが結合するケイ素原子と該ケイ素原子間の窒素原子と共に環を形成してもよい。波線は、結合手である。）
８．工程（３）又は（３'）と（４）との間に、保護基を有するポリアルキレングリコール誘導体を、水又はアルコール溶媒中、酸と反応させて脱保護する工程を含む、１〜７のいずれかのポリアルキレングリコール誘導体の製造方法。
９．工程（４）において、陽イオン交換樹脂及び陰イオン交換樹脂を用いて、式（Ｖ）で表されるポリアルキレングリコール誘導体の脱保護と同時に、水溶性不純物を除去し、目的とするポリアルキレングリコール誘導体を精製する、１〜７のいずれかのポリアルキレングリコール誘導体の製造方法。
１０．前記陽イオン交換樹脂が、スチレン系Ｈ型強酸性陽イオン交換樹脂であり、前記陰イオン交換樹脂が、スチレン系ＯＨ型強塩基性陰イオン交換樹脂である１〜９のいずれかのポリアルキレングリコール誘導体の製造方法。
１１．前記陽イオン交換樹脂が、ゲル型又は架橋度が１０以上のポーラス型のスチレン系Ｈ型強酸性陽イオン交換樹脂である１〜１０のいずれかのポリアルキレングリコール誘導体の製造方法。
１２．ポリアルキレングリコール誘導体及び水溶性不純物を含む混合物から、陽イオン交換樹脂及び陰イオン交換樹脂を用いて水溶性不純物を吸着させ除去する、ポリアルキレングリコール誘導体の精製方法。
１３．前記ポリアルキレングリコール誘導体が、末端にアミノ基を有するポリアルキレングリコール誘導体である１２の精製方法。
【発明の効果】
【００１４】
本発明のポリアルキレングリコール誘導体の製造方法によれば、ポリアルキレングリコールやポリアルキレングリコシドのＯ−アルキル化反応後の精製が容易になるため、種々の末端修飾基を有するポリアルキレングリコール誘導体の製造に有用である。また、末端修飾基が保護基として酸不安定基を含む場合、その脱保護もイオン交換樹脂で行えるため、これまでの末端停止反応、精製、脱保護、精製という工程に比べ簡潔になる。
【００１５】
本発明の方法によって得られたポリアルキレングリコール誘導体は、ＤＤＳの分野において有用なポリアルキレングリコール修飾化剤やブロックコポリマー合成における開始剤として有用である。
【発明を実施するための形態】
【００１６】
本発明のポリアルキレングリコール誘導体の製造方法は、下記工程（３）又は（３'）、及び（４）を含むものである。なお、各工程の詳細については、後述する。
（３）下記式（ＩＩＩ−Ｉ）で表される化合物を、必要に応じて塩基性化合物存在下、下記式（ＩＶ）で表される求電子剤と反応させ、下記式（Ｖ）で表されるポリアルキレングリコール誘導体を合成する工程、又は
（３'）下記式（ＩＩＩ−ＩＩ）で表される化合物を、塩基性化合物存在下、下記式（ＩＶ）で表される求電子剤と反応させ、下記式（Ｖ）で表されるポリアルキレングリコール誘導体を合成する工程；及び
（４）陽イオン交換樹脂と陰イオン交換樹脂とを用いて水溶性不純物を除去し、目的とするポリアルキレングリコール誘導体を精製する工程。
【化７】
2019023254.tif 000008
【００１７】
式中、Ｒ1及びＲ4は、それぞれ独立に、水素原子、炭素数１〜２０の１価炭化水素基、アジド基、シアノ基、保護基を有するアミノ基、保護基を有するヒドロキシ基、又はアセタール基である。
【００１８】
前記１価炭化水素基としては、メチル基、エチル基、ｎ−プロピル基、ｎ−ブチル基、ｎ−ペンチル基、ｎ−へキシル基、ｎ−へプチル基、ｎ−オクチル基、ｎ−ノニル基、ｎ−デシル基、ｎ−ウンデシル基、ｎ−ドデシル基、ｎ−トリデシル基、ｎ−テトラデシル基、ｎ−ペンタデシル基、ｎ−ヘキサデシル基、ｎ−ヘプタデシル基、ｎ−オクタデシル基、ｎ−ノナデシル基、ｎ−エイコシル基、イソプロピル基、イソブチル基、ｓｅｃ−ブチル基、ｔｅｒｔ−ブチル基、イソペンチル基、ネオペンチル基、１−エチルプロピル基、イソへキシル基、１,１−ジメチルブチル基、２,２−ジメチルブチル基、３,３−ジメチルブチル基、２−エチルブチル基、シクロプロピル基、シクロブチル基、シクロペンチル基、シクロへキシル基、シクロへプチル基、シクロオクチル基、シクロノニル基、シクロデシル基、シクロウンデシル基、シクロドデシル基、シクロトリデシル基及びシクロエイコシル基等の直鎖状、分岐状又は環状のアルキル基、フェニル基、ｏ−トリル基、ｍ−トリル基、ｐ−トリル基、２,３−キシリル基、２,４−キシリル基、２,５−キシリル基、２,６−キシリル基、３,４−キシリル基、３,５−キシリル基、メシチル基等のアリール基、ビニル基、アリル基等の直鎖状、分岐状又は環状のアルケニル基等が挙げられる。
【００１９】
前記保護基を有するアミノ基、保護基を有するヒドロキシ基及びアセタール基は、それぞれ、下記式（ＩＶ−Ｉ）、（ＩＶ−ＩＩ）及び（ＩＶ−ＩＩＩ）で表されるものである。
【化８】
2019023254.tif 000009
【００２０】
式（ＩＶ−Ｉ）中、Ｒa1及びＲa2は、それぞれ独立に、水素原子又はアミノ基の保護基であるが、少なくとも一方はアミノ基の保護基である。また、Ｒa1及びＲa2が、互いに結合してこれらが結合する窒素原子と共に環を形成してもよい。波線は、結合手である。
【００２１】
前記アミノ基の保護基としては、−Ｓｉ(Ｒd)3で表されるシリル系保護基、−ＯＣＯＲeで表されるカーボネート系保護基、環状保護基、ベンジル基、ｐ−メトキシベンジル基、ｐ−トルエンスルホニル基、２−ニトロベンゼンスルホニル基、(２−トリメチルシリル)エタンスルホニル基、アリル基、ピバロイル基、メトキシメチル基、ジ(４−メトキシフェニル)メチル基、５−ジベンゾスベリル基、トリニルメチル基、(４−メトキシフェニル)ジフェニルメチル基、９−フェニルフルオレニル基、[２−(トリメチルシリル)エトキシ]メチル基、Ｎ−３−アセトキシプロピル基等が挙げられるが、これらに限定されない。
【００２２】
式−Ｓｉ(Ｒd)3において、Ｒdは、直鎖状、分岐状又は環状の炭素数１〜６の１価炭化水素基である。Ｒdとしては、メチル基、エチル基、ｎ−プロピル基、イソプロピル基、ｎ−ブチル基、イソブチル基、ｔｅｒｔ−ブチル基、ｎ−ペンチル基、ｎ−ヘキシル基、シクロプロピル基、シクロブチル基、シクロペンチル基、シクロヘキシル基等が挙げられるが、これらに限定されない。
【００２３】
式−ＯＣＯＲeにおいて、Ｒeは、炭素数１〜２０の１価炭化水素基であり、ハロゲン原子、酸素原子、窒素原子、硫黄原子、ケイ素原子、リン原子又はホウ素原子を含んでいてもよい。−ＯＣＯＲeで表されるカーボネ−ト系保護基としては、メチルオキシカルボニル基、エチルオキシカルボニル基、イソブチルオキシカルボニル基、ｔｅｒｔ−ブチルオキシカルボニル基、ｔｅｒｔ−アミルオキシカルボニル基、２,２,２−トリクロロエチルオキシカルボニル基、２−トリメチルシリルエチルオキシカルボニル基、フェニルエチルオキシカルボニル基、１−(１−アダマンチル)−１−メチルエチルオキシカルボニル基、１,１−ジメチル−２−ハロエチルオキシカルボニル基、１,１−ジメチル−２,２−ジブロモエチルオキシカルボニル基、１,１−ジメチル−２,２,２−トリクロロエチルオキシカルボニル基、１−メチル−１−(４−ビフェニルイル)エチルオキシカルボニル基、１−(３,５−ジ−ｔｅｒｔ−ブチルフェニル)−１−メチルエチルオキシカルボニル基、２−(２'−ピリジル)エチルオキシカルボニル基、２−(４'−ピリジル)エチルオキシカルボニル基、２−(Ｎ,Ｎ−ジシクロヘキシルカルボキシアミド)エチルオキシカルボニル基、１−アダマンチルオキシカルボニル基、ビニルオキシカルボニル基、アリルオキシカルボニル基、１−イソプロピルアリルオキシカルボニル基、シンナミルオキシカルボニル基、４−ニトロシンナミルオキシカルボニル基、８−キノリルオキシカルボニル基、Ｎ−ヒドロキシピペリジニルオキシカルボニル基、アルキルジチオカルボニル基、ベンジルオキシカルボニル基、ｐ−メトキシベンジルオキシカルボニル基、ｐ−ニトロベンジルオキシカルボニル基、ｐ−ブロモベンジルオキシカルボニル基、ｐ−クロロベンジルオキシカルボニル基、２,４−ジクロロベンジルオキシカルボニル基、４−メチルスルフィニルベンジルオキシカルボニル基、９−アントリルメチルオキシカルボニル基、ジフェニルメチルオキシカルボニル基、９−フルオレニルメチルオキシカルボニル基、９−(２,７−ジブロモ)フルオレニルメチルオキシカルボニル基、２,７−ジ−ｔｅｒｔ−ブチル−[９−(１０,１０−ジオキソ−チオキサンチル)]メチルオキシカルボニル基、４−メトキシフェナシルオキシカルボニル基、２−メチルチオエチルオキシカルボニル基、２−メチルスルホニルエチルオキシカルボニル基、２−(ｐ−トルエンスルホニル)エチルオキシカルボニル基、[２−(１,３−ジチアニル)]メチルオキシカルボニル基、４−メチルチオフェニルオキシカルボニル基、２,４−ジメチルチオフェニルオキシカルボニル基、２−ホスホニオエチルオキシカルボニル基、２−トリフェニルホスホニオイソプロピルオキシカルボニル基、１,１−ジメチル−２−シアノエチルオキシカルボニル基、ｍ−クロロ−ｐ−アシロキシベンジルオキシカルボニル基、ｐ−(ジヒドロキシボリル)ベンジルオキシカルボニル基、５−ベンゾイソオキサゾリルメチルオキシカルボニル基、２−(トリフルオロメチル)−６−クロモニルメチルオキシカルボニル基、フェニルオキシカルボニル基、ｍ−ニトロフェニルオキシカルボニル基、３,５−ジメトキシベンジルオキシカルボニル基、ｏ−ニトロベンジルオキシカルボニル基、３,４−ジメト��シ−６−ニトロベンジルオキシカルボニル基やフェニル(ｏ−ニトロフェニル)メチルオキシカルボニル基等が挙げられる。中でも、ｔｅｒｔ−ブチルオキシカルボニル基、２,２,２−トリクロロエチルオキシカルボニル基、アリルオキシカルボニル基、ベンジルオキシカルボニル基、９−フルオレニルメチルオキシカルボニル基が好ましい。
【００２４】
前記環状保護基は、式（ＩＶ−Ｉ）中のＲa1及びＲa2が、互いに結合してアミノ基の窒素原子と共に環を形成したものである。このような環状保護基としては、Ｎ−フタロイル基、Ｎ−テトラクロロフタロイル基、Ｎ−４−ニトロフタロイル基、Ｎ−ジチアスクシロイル基、Ｎ−２,３−ジフェニルマレオイル基、Ｎ−２,５−ジメチルピロリル基、Ｎ−２,５−ビス(トリイソプロピルシロキシ)ピロリル基、Ｎ−１,１,３,３−テトラメチル−１,３−ジシライソインドイル基、３,５−ジニトロ−４−ピリドニル基、１,３,５−ジオキサジニル基、２,２,５,５−テトラメチル−２,５−ジシラ−１−アザシクロペンタン等が挙げられるが、これらに限定されない。中でも、Ｎ−フタロイル基が好ましい。
【００２５】
式（ＩＶ−Ｉ）で表される保護基を有するアミノ基としては、下記式（ＩＶ−Ｉ−Ｉ）で表される基が好ましい。
【化９】
2019023254.tif 000010
【００２６】
式（ＩＶ−Ｉ−Ｉ）中、Ｒd1及びＲd2は、それぞれ独立に、直鎖状、分岐状又は環状の炭素数１〜６の１価炭化水素基である。また、Ｒd1及びＲd2が、互いに結合してこれらが結合するケイ素原子と該ケイ素原子間の窒素原子と共に環を形成していてもよい。Ｒd1及びＲd2としては、Ｒdとして前述したものと同様のものが挙げられる。
【００２７】
式（ＩＶ−ＩＩ）中、Ｒbは、ヒドロキシ基の保護基である。前記ヒドロキシ基の保護基としては、炭素数１〜１０の１価炭化水素基、炭素数２〜１０のアルコキシアルキル基、テトラヒドロピラニル基、炭素数２〜１０のアシル基、−Ｓｉ(Ｒd)3で表されるシリル系保護基、−ＯＣＯＲeで表されるカーボネート系保護基が挙げられるが、これらに限定されない。波線は、結合手である。
【００２８】
前記炭素数１〜１０の１価炭化水素基としては、前述した１価炭化水素基のうち炭素数１〜１０のものが挙げられる。
【００２９】
前記アルコキシアルキル基としては、メトキシメチル基、エトキシメチル基、プロポキシメチル基、ブトキシエチル基、ベンジルオキシエチル基、メトキシメトキシエチル基、２−メトキシエトキシメチル基、エトキシメトキシエチル基、エトキシエトキシエチル基等が挙げられる。
【００３０】
前記アシル基は、飽和脂肪族アシル基、不飽和脂肪族アシル基及び芳香族アシル基のいずれであってもよく、具体例としては、ホルミル基、アセチル基、プロピオニル基、ブチリル基、ピバロイル基、アクリロイル基、メタクリロイル基、クロトノイル基、ベンゾイル基、シンナモイル基等が挙げられる。
【００３１】
前記式−Ｓｉ(Ｒd)3で表されるシリル系保護基及び式−ＯＣＯＲeで表されるカーボネート系保護基としては、前述したものと同様のものが挙げられる。
【００３２】
式（ＩＶ−ＩＩＩ）中、Ｒc1及びＲc2は、それぞれ独立に、炭素数１〜６の１価炭化水素基であり、該炭化水素基は酸素原子を含んでいてもよい。また、Ｒc1及びＲc2が、互いに結合して環状アセタール基を形成していてもよい。波線は、結合手である。
【００３３】
Ｒc1及びＲc2としては、メチル基、エチル基、ｎ−プロピル基、イソプロピル基、ｎ−ブチル基、イソブチル基、ｔｅｒｔ−ブチル基、ｎ−ペンチル基、ｎ−ヘキシル基、シクロプロピル基、シクロブチル基、シクロペンチル基、シクロヘキシル基、メトキシエチル基が好ましい。
【００３４】
式（ＩＩＩ−Ｉ）、（ＩＩＩ−ＩＩ）及び（Ｖ）中、Ｒ2は、炭素数１〜６の２価炭化水素基、オキシアルキレン基又はポリオキシアルキレン基である。
【００３５】
前記２価炭化水素基としては、メチル基、エチル基、ｎ−プロピル基、イソプロピル基、ｎ−ブチル基、イソブチル基、ｔｅｒｔ−ブチル基、ｎ−ペンチル基、ｎ−ヘキシル基、シクロプロピル基、シクロブチル基、シクロペンチル基、シクロヘキシル基等の直鎖状、分岐状又は環状のアルキル基等の１価炭化水素基から、水素原子が１つ脱離した基が挙げられる。
【００３６】
前記オキシアルキレン基としては、オキシエチレン基、オキシプロピレン基、オキシブチレン基等が挙げられ、前記ポリオキシアルキレン基としてはポリオキシエチレン基、ポリオキシプロピレン基、ポリオキシブチレン基等が挙げられる。
【００３７】
式（ＩＩＩ−Ｉ）、（ＩＩＩ−ＩＩ）及び（Ｖ）中、Ｒ3は、炭素数２〜８の２価炭化水素基である。中でも、炭素数２又は３のアルキレン基、特に、エチレン基又はプロピレン基が好ましい。繰り返し単位部分（−Ｒ3−Ｏ−）は、１種のオキシアルキレン基のみで構成されていてもよく、２種以上のオキシアルキレン基が混在していてもよい。前記オキシアルキレン基としては、オキシエチレン基、オキシプロピレン基等が挙げられる。２種以上のオキシアルキレン基が混在している場合、繰り返し単位部分は、２種以上の異なるアルキレンオキシドがランダム重合したものであってもよく、ブロック重合したものであってもよい。
【００３８】
式（ＩＶ）及び（Ｖ）中、Ｒ5は、炭素数１〜６の２価炭化水素基である。前記２価炭化水素基の具体例としては、Ｒ2として前述したものと同様のものが挙げられる。
【００３９】
式（ＩＩＩ−Ｉ）中、Ｍは、アルカリ金属である。前記アルカリ金属の具体例としては、リチウム、ナトリウム、カリウム、セシウム等が挙げられる。
【００４０】
式（ＩＶ）中、Ｘは、脱離基である。前記脱離基としては、−Ｃｌ、−Ｂｒ、−Ｉ、トリフルオロメチルスルホニルオキシ基（ＴｆＯ）、ｐ−トルエンスルホニルオキシ基（ＴｓＯ）、メタンスルホニルオキシ基（ＭｓＯ）が挙げられるが、これらに限定されない。
【００４１】
式（ＩＩＩ−Ｉ）、（ＩＩＩ−ＩＩ）及び（Ｖ）中、ｎは、１〜４５０の整数であり、好ましくは１０〜４００の整数であり、更に好ましくは２０〜３５０の整数である。なお、本発明の製造方法によって得られるポリアルキレングリコール誘導体の重量平均分子量（Ｍｗ）は、５００〜１８,０００が好ましく、１,０００〜１６,０００がより好ましい。また、前記ポリアルキレングリコール誘導体は狭分散であることが好ましく、その分散度（Ｍｗ／Ｍｎ）は１.１０以下が好ましく、１.０５以下がより好ましい。本発明において、Ｍｗ及びＭｎは、ゲルパーミエーションクロマトグラフィー（ＧＰＣ）によるポリエチレングリコール換算測定値である。
【００４２】
式（ＩＩＩ−Ｉ）又は（ＩＩＩ−ＩＩ）で表される化合物は、公知の方法で合成することができる。
【００４３】
本発明の別の態様によれば、式（Ｖ）で表されるポリアルキレングリコール誘導体は、出発原料として下記式（Ｉ）で表される化合物を用いて、下記工程（１）、（２−１）、（３）及び（４）を含む方法によって製造することができる。
（１）下記式（Ｉ）で表される化合物を、Ｍ、Ｍ+Ｈ-、ＲX-Ｍ+、[ＲY]・-Ｍ+及びＲZＯ-Ｍ+から選択されるアルカリ金属又はアルカリ金属化合物（式中、Ｍはアルカリ金属であり、Ｒxは炭素数１〜２０のアルキル基又は炭素数７〜２０のアラルキル基であり、ＲYは置換基を有していてもよい芳香族化合物であり、ＲZは炭素数１〜６のアルキル基である。）と反応させ、下記式（ＩＩ）で表される化合物を合成する工程；
（２−１）式（ＩＩ）で表される化合物を、重合溶媒中で、アルキレンオキシドと反応させ、下記式（ＩＩＩ−Ｉ）で表される化合物を合成する工程；
（３）式（ＩＩＩ−Ｉ）で表される化合物を、必要に応じて塩基性化合物存在下、下記式（ＩＶ）で表される求電子剤と反応させ、下記式（Ｖ）で表されるポリアルキレングリコール誘導体を合成する工程；及び
（４）陽イオン交換樹脂と陰イオン交換樹脂とを用いて水溶性不純物を除去し、目的とするポリアルキレングリコール誘導体を精製する工程。
【化１０】
2019023254.tif 000011
（式中、Ｒ1〜Ｒ5、Ｍ、Ｘ及びｎは、前記と同じ。）
【００４４】
また、本発明の更に別の態様によれば、式（Ｖ）で表されるポリアルキレングリコール誘導体は、出発原料として下記式（Ｉ）で表される化合物を用いて、下記工程（１）、（２−１）、（２−２）、（３'）及び（４）を含む方法によっても製造することができる。
（１）下記式（Ｉ）で表される化合物を、Ｍ、Ｍ+Ｈ-、ＲX-Ｍ+、[ＲY]・-Ｍ+及びＲZＯ-Ｍ+から選択されるアルカリ金属又はアルカリ金属化合物（式中、Ｍ、Ｒx、ＲY及びＲZは、前記と同じ。）と反応させ、下記式（ＩＩ）で表される化合物を合成する工程;
（２−１）式（ＩＩ）で表される化合物を、重合溶媒中で、アルキレンオキシドと反応させ、下記式（ＩＩＩ−Ｉ）で表される化合物を合成する工程；
（２−２）式（ＩＩＩ−Ｉ）で表される化合物を、酸性化合物と反応させ、下記式（ＩＩＩ−ＩＩ）で表される化合物を得る工程；
（３'）式（ＩＩＩ−ＩＩ）で表される化合物を、塩基性化合物存在下、下記式（ＩＶ）で表される求電子剤と反応させ、下記式（Ｖ）で表されるポリアルキレングリコール誘導体を合成する工程；及び
（４）陽イオン交換樹脂と陰イオン交換樹脂とを用いて水溶性不純物を除去し、目的とするポリアルキレングリコール誘導体を精製する工程。
【化１１】
2019023254.tif 000012
（式中、Ｒ1〜Ｒ5、Ｍ、Ｘ及びｎは、前記と同じ。）
【００４５】
以下、各工程について、時系列に沿って順に説明する。
【００４６】
［工程（１）］
工程（１）は、式（Ｉ）で表される化合物を、Ｍ、Ｍ+Ｈ-、ＲX-Ｍ+、[ＲY]・-Ｍ+及びＲZＯ-Ｍ+から選択されるアルカリ金属又はアルカリ金属化合物と反応させ、下記式（ＩＩ）で表される化合物を合成する工程である。
【化１２】
2019023254.tif 000013
【００４７】
式中、Ｒ1及びＲ2は、前記と同じ。Ｍは、アルカリ金属である。Ｒxは、直鎖状、分岐状若しくは環状の炭素数１〜２０のアルキル基又は炭素数７〜２０のアラルキル基である。ＲYは、置換基を有していてもよい芳香族化合物である。ＲZは、直鎖状、分岐状若しくは環状の炭素数１〜６のアルキル基である。
【００４８】
Ｍで表されるアルカリ金属としては、リチウム、ナトリウム、カリウム、セシウム、ナトリウム−カリウム合金等が挙げられる。
【００４９】
Ｍ+Ｈ-で表されるアルカリ金属化合物としては、水素化ナトリウム、水素化カリウム等が挙げられる。
【００５０】
ＲXとしては、前記炭素数１〜２０の１価炭化水素基として例示したアルキル基と同様のものが挙げられる。ＲX-Ｍ+で表されるアルカリ金属化合物としては、エチルリチウム、エチルナトリウム、ｎ−ブチルリチウム、ｓｅｃ−ブチルリチウム、ｔｅｒｔ−ブチルリチウム、１,１−ジフェニルヘキシルリチウム、１,１−ジフェニル−３−メチルペンチルリチウム、１,１−ジフェニルメチルカリウム、クミルナトリウム、クミルカリウム、クミルセシウム等が挙げられる。
【００５１】
[ＲY]・-Ｍ+で表されるアルカリ金属化合物としては、リチウムナフタレニド、ナトリウムナフタレニド、カリウムナフタレニド、アントラセンリチウム、アントラセンナトリウム、アントラセンカリウム、ビフェニルナトリウム、ナトリウム２−フェニルナフタレニド、フェナントレンナトリウム、ナトリウムアセナフチレニド、ナトリウムベンゾフェノンケチル、ナトリウム１−メチルナフタレニド、カリウム１−メチルナフタレニド、ナトリウム１−メトキシナフタレニド、カリウム１−メトキシナフタレニド等が挙げられる。
【００５２】
ＲZとしては、メチル基、エチル基、ｎ−プロピル基、イソプロピル基、ｎ−ブチル基、ｓｅｃ−ブチル基、ｔｅｒｔ−ブチル基、ｎ−ペンチル基、イソペンチル基、ｎ−ヘキシル基等が挙げられるが、これらに限定されない。ＲZＯ-Ｍ+で表されるアルカリ金属化合物としては、ナトリウムメトキシド、カリウムメトキシド、ナトリウムエトキシド、カリウムエトキシド、カリウムｔｅｒｔ−ブトキシド等が挙げられる。
【００５３】
中でも、アルカリ金属又はアルカリ金属化合物としては、副反応を抑制する観点から、ナトリウム、カリウム、水素化ナトリウム、水素化カリウムが好ましく、また反応性の高さの観点から、ナトリウムナフタレニド、カリウムナフタレニド、アントラセンナトリウム、アントラセンカリウム、ナトリウムメトキシド、カリウムメトキシド、ナトリウムエトキシド、カリウムエトキシドが好ましい。アルカリ金属又はアルカリ金属化合物は、１種単独で又は２種以上を組み合わせて用いることができる。
【００５４】
工程（１）において、アルカリ金属又はアルカリ金属化合物の使用量は、式（Ｉ）で表される化合物１当量に対し、０.５〜３.０当量が好ましく、０.８〜２.０当量がより好ましく、０.９〜１.０当量が更に好ましい。ただし、使用するアルカリ金属化合物が後の工程（２−１）で重合開始剤としても働きうる場合には、アルカリ金属化合物の使用量を１.０当量以下とする必要がある。また、例えばカリウムメトキシドのように式（Ｉ）で表される化合物と反応した後にアルコールを生成するアルカリ金属化合物を使用する場合には、工程（１）で生成するアルコールを式（ＩＩ）で表される化合物の合成後に減圧留去する必要もあり、カリウムメトキシドが残存して工程（２−１）において重合開始剤として働かないようにする必要がある。
【００５５】
工程（１）において、式（ＩＩ）で表される化合物を合成する際には、例えば、適切な溶媒に、式（Ｉ）で表される化合物とアルカリ金属又はアルカリ金属化合物とを添加し、混合することにより反応させてもよい。また、式（Ｉ）で表される化合物中に、アルカリ金属又はアルカリ金属化合物を適切な溶媒中に混合したものを滴下してもよい。更に、アルカリ金属又はアルカリ金属化合物を適切な溶媒中に混合したものに、式（Ｉ）で表される化合物を滴下してもよい。
【００５６】
工程（１）において使用する溶媒としては、テトラヒドロフラン（ＴＨＦ）、１,４−ジオキサン等のエーテル類、ベンゼン、トルエン、キシレン等の芳香族炭化水素類が挙げられる。特に、後述する工程（２−１）で重合溶媒として用いる溶媒と同じものを使用することが好ましい。また、前記溶媒は、金属ナトリウム等の脱水剤を用いて蒸留したものが好ましい。溶媒の使用量は、特に限定されないが、前記式（Ｉ）で表される化合物の質量に対し、好ましくは１〜５０倍量、より好ましくは２〜１０倍量、更に好ましくは２〜５倍量である。
【００５７】
また、工程（１）の反応は、好ましくは−７８〜１５０℃、より好ましくは０℃〜用いた溶媒の還流温度（例えば、０℃〜ＴＨＦの還流温度である６６℃）で行う。必要に応じて、反応系の冷却や加熱を行ってもよい。
【００５８】
なお、工程（１）で使用した式（Ｉ）で表される原料アルコールの物質量と工程（１）終了後の反応溶液の全体の重さから、工程（１）終了後の反応溶液（重合開始剤合成後の反応溶液）中の、重合開始剤として働きうる物質の濃度（ｍｍｏｌ／ｇ）を求めることができる。すなわち、工程（１）終了後の反応溶液中の、重合開始剤として働きうる物質の濃度は、「使用した原料アルコール（Ｉ）の物質量（ｍｍｏｌ）／工程（１）終了後の反応溶液全体の重さ（ｇ）」で求めることができる。工程（１）終了後の反応溶液中に式（Ｉ）で表される原料アルコールが残っている場合には、その原料アルコールも重合開始剤として働くためである（次工程（２−１）における反応は平衡反応であるため、式（ＩＩ）で表される化合物が重合開始剤として作用し、生成したポリマー末端アルコキシドが原料アルコール（Ｉ）のプロトンを引き抜き、アルコキシド（重合開始剤）として働かせる。）。
【００５９】
そのため、工程（１）の終了後の反応溶液中の原料アルコール残量はできるだけ少ないことが望ましい。工程（１）の終了後の反応溶液は、そのまま次の工程（２−１）における重合開始剤溶液として用いることができる。
【００６０】
［工程（２−１）］
工程（２−１）は、式（ＩＩ）で表される化合物（重合開始剤）を、重合溶媒中で、下記式（ＶＩ）で表されるアルキレンオキシドと反応させ、下記式（ＩＩＩ−Ｉ）で表される化合物を合成する工程である。
【化１３】
2019023254.tif 000014
（式中、Ｒ1、Ｒ2、Ｒ3、Ｍ及びｎは、前記と同じ。）
【００６１】
前記アルキレンオキシドとしては、エチレンオキシド、プロピレンオキシド、ブチレンオキシド等が挙げられる。中でも、重合しやすいエチレンオキシド及びプロピレンオキシドが好ましい。
【００６２】
工程（２−１）で使用する重合溶媒としては、重合開始剤との相溶性が高いという観点から、炭素数４〜１０の環状エーテル化合物や、炭素数４〜１０の直鎖状又は分岐状のエーテル化合物が好ましい。
【００６３】
環状エーテル化合物の具体例としては、フラン、２,３−ジヒドロフラン、２,５−ジヒドロフラン、２,３−ジメチルフラン、２,５−ジメチルフラン、ＴＨＦ、２−メチルテトラヒドロフラン、３−メチルテトラヒドロフラン、２,５−ジメチルテトラヒドロフラン、１,２−メチレンジオキシベンゼン、１,３−ジオキソラン、２−メチル−１,３−ジオキソラン、４−メチル−１,３−ジオキソラン、２,２−ジメチル−１,３−ジオキソラン、３,４−ジヒドロ−２Ｈ−ピラン、テトラヒドロピラン、１,３−ジオキサン、１,４−ジオキサン、２,４−ジメチル−１,３−ジオキサン、１,４−ベンゾジオキサン、１,３,５−トリオキサン、オキセパンが挙げられるが、これらに限定されない。
【００６４】
直鎖状又は分岐状のエーテル化合物としては、エチレングリコールジメチルエーテル、ジエチレングリコールモノメチルエーテル、ジエチレングリコールジメチルエーテル、トリエチレングリコールジメチルエーテルが挙げられるが、これらに限定されない。
【００６５】
また、前記エーテル化合物以外の有機溶媒を使用することも可能であり、その具体例としては、ベンゼン、トルエン、キシレン等の芳香族炭化水素類が挙げられるが、これらに限定されない。
【００６６】
前記重合溶媒は、１種単独で用いてもよく、２種以上を混合して用いてもよい。２種以上を混合する場合、溶媒の組み合わせやその混合比は、特に限定されない。
【００６７】
前記重合溶媒の使用量は、特に限定されないが、前記アルキレンオキシドの質量に対し、好ましくは１〜５０倍量、より好ましくは２〜３０倍量、更に好ましくは３〜２０倍量である。重合溶媒は、必要に応じて金属ナトリウム等の脱水剤を用いて蒸留したものを使用することが好ましい。重合溶媒の含水率は、５０ｐｐｍ以下が好ましく、１０ｐｐｍ以下がより好ましく、５ｐｐｍ以下が更に好ましい。
【００６８】
工程（２−１）においては、式（ＩＩ）で表される化合物を重合溶媒に溶解させた反応系に、アルキレンオキシドを一括添加してもよいし、アルキレンオキシドを重合溶媒に溶解させた溶液を前記反応系に滴下してもよい。重合反応は、好ましくは３０〜６０℃、より好ましくは４０〜６０℃、更に好ましくは４５〜６０℃の温度で実施する。重合反応の進行度はゲルパーミエーションクロマトグラフィー（ＧＰＣ）で追跡し、アルキレンオキシドの転化率に変化がなくなった時点を終点とすることができる。本発明で重合開始剤として用いる式（ＩＩ）で表される化合物を用いると、重合に際しては高温や高圧等の厳しい反応条件を必要とせず、温和な条件下での重合が可能である。
【００６９】
工程（２−１）の終了後の反応溶液は、そのまま次工程（３）における求電子剤との反応に用いることができる。
【００７０】
［工程（２−２）］
あるいは、工程（２−１）で得られる式（ＩＩＩ−Ｉ）で表される化合物を酸性化合物により反応停止させ、これにより得られた下記式（ＩＩＩ−ＩＩ）で表される化合物を調製してから次工程に進んでもよい。このとき、式（ＩＩＩ−ＩＩ）で表される化合物を調製してから精製して次工程に進むとよい。
【化１４】
2019023254.tif 000015
（式中、Ｒ1、Ｒ2、Ｒ3、Ｍ及びｎは、前記と同じ。）
【００７１】
この精製を経る態様では、反応停止後、得られる式（ＩＩＩ−ＩＩ）で表される化合物について、例えば1Ｈ−ＮＭＲによる分析を行い、工程（２−１）の重合により所望のとおりに生成物を合成できたかどうか確認することができる。また、重合で生成した低分子化合物を貧溶媒への滴下による晶析により反応系から除去した後に求電子剤との反応を行うため、低分子化合物が求電子剤と反応することを防ぐことができる。
【００７２】
反応停止に使用される酸性化合物としては、ギ酸、酢酸、プロピオン酸、コハク酸、クエン酸、酒石酸、フマル酸、リンゴ酸、トリフルオロ酢酸等のカルボン酸類、塩酸、硫酸、硝酸、リン酸、過塩素酸等の無機酸類、ベンゼンスルホン酸、ｐ−トルエンスルホン酸等のスルホン酸類、ダウ・ケミカル社製アンバーリスト（登録商標）シリーズ等の固体酸が挙げられるが、これらに限定されない。これらの酸性化合物の使用量は、式（ＩＩＩ−Ｉ）で表される化合物１当量に対し、好ましくは１〜１０当量、より好ましくは１〜５当量、更に好ましくは１〜２当量である。これらの酸性化合物は、１種単独で用いてもよく、２種以上を組み合わせて用いてもよい。２種以上の酸性化合物を組み合わせて用いる場合、混合比に関しては特に限定されない。
【００７３】
反応停止後、そのまま貧溶媒で晶析を行ってもよいし、良溶媒に置換してから晶析を行ってもよい。その場合の良溶媒の具体例としては、ＴＨＦ、１,４−ジオキサン等のエーテル類、ベンゼン、トルエン、キシレン等の芳香族炭化水素類、酢酸エチル、酢酸ｎ−ブチル、γ−ブチロラクトン等のエステル類、アセトン、メチルエチルケトン、メチルイソブチルケトン等のケトン類、ジメチルスルホキシド（ＤＭＳＯ）、Ｎ,Ｎ−ジメチルホルムアミド（ＤＭＦ）、アセトニトリル等が挙げられるが、これらに限定されない。これらの溶媒は、１種単独で用いてもよく、２種以上を混合して用いてもよい。２種以上の良溶媒を混合して用いる場合、混合比に関しては特に限定されない。溶媒置換後の式（ＩＩＩ−ＩＩ）で表される化合物の濃度は、好ましくは１０〜５０質量％、より好ましくは１５〜４５質量％、更に好ましくは２０〜４０質量％である。
【００７４】
貧溶媒としては、式（ＩＩＩ−ＩＩ）で表される化合物の溶解性が低いものが用いられる。貧溶媒としては、ヘキサン、ヘプタン、オクタン、ノナン、デカン、シクロペンタン、シクロヘキサン、シクロヘプタン、シクロオクタン等の炭化水素類、ジエチルエーテル、ジイソプロピルエーテル、ジ−ｎ−ブチルエーテル等のエーテル類が好ましい。貧溶媒の使用量は、特に限定されないが、式（ＩＩＩ−ＩＩ）で表される化合物の質量に対し、好ましくは５〜１００倍量、より好ましくは５〜５０倍量、更に好ましくは５〜２０倍量である。貧溶媒は、１種単独で用いてもよく、２種以上を混合して用いてもよい。また、他の溶媒と混合して使用することも可能である。混合することができる溶媒としては、酢酸エチル、酢酸ｎ−ブチル、γ−ブチロラクトン等のエステル類、アセトン、メチルエチルケトン、メチルイソブチルケトン等のケトン類、ベンゼン、トルエン、キシレン、クメン等の炭化水素類、ＴＨＦ、ジエチルエーテル、１,４−ジオキサン等のエーテル類、メタノール、エタノール、２−プロパノール、エチレングリコールモノメチルエーテル等のアルコール類、ＤＭＳＯ、ＤＭＦ、アセトニトリル等が挙げられるが、これらに限定されない。貧溶媒として２種以上の溶媒を混合して用いる場合、混合比に関しては特に限定されない。
【００７５】
晶析により、式（ＩＩＩ−ＩＩ）で表される化合物の固体を析出させた後、必要に応じて固体の洗浄を行い、精製を行ってもよい。洗浄に用いる溶媒は、前述と同じ貧溶媒であることが望ましいが、洗浄溶媒の使用量も含めて特に限定されない。得られた固体を減圧下で乾燥させることにより、式（ＩＩＩ−ＩＩ）で表される化合物を固体として取り出すことができる。
【００７６】
［工程（３）］
工程（３）は、式（ＩＩＩ−Ｉ）で表される化合物を、必要に応じて塩基性化合物存在下、下記式（ＩＶ）で表される求電子剤と反応させ、式（Ｖ）で表されるポリアルキレングリコール誘導体を合成する工程である。
【化１５】
2019023254.tif 000016
（式中、Ｒ1、Ｒ2、Ｒ3、Ｒ4、Ｒ5、Ｍ、Ｘ及びｎは、前記と同じ。）
【００７７】
工程（３）では、工程（２−１）で得られた式（ＩＩＩ−Ｉ）で表される化合物を、精製することなく、そのまま式（ＩＶ）で表される求電子剤との反応に使用することが好ましい。これにより、分離精製工程の簡略化に伴うコスト抑制が実現するだけでなく、精製作業に伴う収率の低下（ポリマーの製造設備への付着や貧溶媒への溶解等による収率の低下）を抑えられるといった利点をもたらす。
【００７８】
工程（３）では、工程（２−１）終了後の反応液をそのまま使用してもよく、また、濃縮して使用することも可能である。反応液を濃縮する場合、式（ＩＩＩ−Ｉ）で表される化合物の濃度が、好ましくは１０〜５０質量％、より好ましくは１５〜４５質量％、更に好ましくは２０〜４０質量％となるまで濃縮する。工程（３）の反応では、工程（２−１）終了後の反応液又はその濃縮液中に、式（ＩＶ）で表される求電子剤を添加して反応させることが好ましい。式（ＩＶ）で表される求電子剤の反応系への添加方法としては、反応系に一括添加してもよく、適切な溶媒に式（ＩＶ）で表される求電子剤を溶解させた溶液を反応系に滴下してもよい。この際に使用する溶媒としては、例えば、工程（２−１）で重合溶媒として例示したものと同じものが挙げられる。式（ＩＶ）で表される求電子剤の使用量は、式（ＩＩＩ−Ｉ）で表される化合物１当量に対し、好ましくは１〜２０当量、より好ましくは１〜５当量、更に好ましくは１〜３当量である。
【００７９】
工程（３）の反応は、触媒なしに進行するが、更に反応を加速するために塩基性化合物を反応系に添加してもよい。その場合、用いられる塩基性化合物としては、水酸化カリウム、水酸化ナトリウム、カリウムｔｅｒｔ−ブトキシドが挙げられるが、これらに限定されない。塩基性化合物の添加量は、式（ＩＩＩ−Ｉ）で表される化合物１当量に対し、好ましくは１〜１０当量、より好ましくは１〜５当量、更に好ましくは１〜２当量である。
【００８０】
工程（３）の反応は、好ましくは３０〜６０℃、より好ましくは３０〜５０℃、更に好ましくは３０〜４５℃の温度で実施することができる。反応は、1Ｈ−ＮＭＲによって追跡し、転化率に変化がなくなった時点を終点とすることができる。
【００８１】
工程（３）の反応終了後は、析出した塩をろ過するのみで次の工程に進むことができる。
【００８２】
また、工程（３）の反応生成物である式（Ｖ）で表される化合物を、次工程に移る前に固体として反応系から取り出してもよい。その場合、工程（３）終了後の反応液を、そのまま又は濃縮後、貧溶媒に滴下して式（Ｖ）で表される化合物の晶析を行えばよい。濃縮する際は、式（Ｖ）で表される化合物の濃度が、好ましくは１０〜５０質量％、より好ましくは１５〜４５質量％、更に好ましくは２０〜４０質量％となるように調製する。また、晶析を行う前に、エーテル化反応で生じた塩をろ過により反応液から除去することにより、不純物含量の少ない式（Ｖ）で表される化合物を取り出すことができる。
【００８３】
［工程（３'）］
工程（２−１）後、工程（２−２）を経て式（ＩＩＩ−ＩＩ）で表される化合物を調製した場合は、式（ＩＩＩ−ＩＩ）で表される化合物を適切な溶媒に溶解した後、塩基性化合物存在下、式（ＩＶ）で表される求電子剤と反応させ、式（Ｖ）で表されるポリアルキレングリコール誘導体を合成する。
【化１６】
2019023254.tif 000017
（式中、Ｒ1、Ｒ2、Ｒ3、Ｒ4、Ｒ5、Ｘ及びｎは、前記と同じ。）
【００８４】
この場合、前記溶媒としては、工程（２−１）で述べた重合溶媒と同様のものが挙げられる。
【００８５】
式（ＩＩＩ−ＩＩ）で表される化合物と求電子剤（ＩＶ）との反応時に使用される塩基性化合物の具体例としては、水酸化カリウム、水酸化ナトリウム、カリウムｔｅｒｔ−ブトキシド等が挙げられるが、これらに限定されない。塩基性化合物の添加量は、式（ＩＩＩ−ＩＩ）で表される化合物１当量に対し、好ましくは１〜１０当量、より好ましくは１〜５当量、更に好ましくは１〜２当量である。
【００８６】
式（ＩＩＩ−ＩＩ）で表される化合物と求電子剤（ＩＶ）との反応時の反応温度等の条件は、工程（３）における、式（ＩＩＩ−Ｉ）で表される化合物と求電子剤（ＩＶ）との反応条件と同様である。また、式（ＩＩＩ−ＩＩ）で表される化合物と求電子剤（ＩＶ）との反応により得られる式（Ｖ）で表される化合物は、次工程に移る前に固体として反応系から取り出して使用することができるが、その方法も、工程（３）における、式（Ｖ）で表される化合物を取り出す方法と同様である。
【００８７】
［脱保護工程］
式（Ｖ）で表される化合物においてＲ1及びＲ4の少なくとも１つが酸性条件で脱保護可能な保護基を含むアミノ基若しくはヒドロキシ基、又はアセタール基である場合、工程（３）又は（３'）で得られた式（Ｖ）で表される化合物の脱保護を行ってから工程（４）に進むこともできる。
【００８８】
脱保護可能な保護基としては、トリアルキルシリル基、ｔｅｒｔ−ブチル基、メトキシメチル基、ｔｅｒｔ−ブチルオキシカルボニル基等が挙げられるが、これらに限定されない。
【００８９】
この脱保護を経る様態では、工程（３）又は（３'）で得られた式（Ｖ）で表される化合物を溶媒中に溶解させ、酸と反応させた後、後処理をすることなく、工程（４）のイオン交換樹脂精製を行うことが好ましい。
【００９０】
使用する溶媒としては、式（Ｖ）で表される化合物の溶解性が高く、工程（４）のイオン交換樹脂精製にも適用可能であるという観点から炭素数１〜６のアルコール、若しくは水が用いられる。具体例としてはメタノール、エタノール、１−プロパノール、２−プロパノール、１−ブタノール、ｔｅｒｔ−ブチルアルコール等が挙げられる。これらのうち、式（Ｖ）で表される化合物の溶解性が高く、後工程での溶媒除去が容易な、メタノール、エタノールが好ましい。
【００９１】
酸の具体例としては、ギ酸、酢酸、プロピオン酸、コハク酸、クエン酸、酒石酸、フマル酸、リンゴ酸、トリフルオロ酢酸等のカルボン酸類、塩酸、硫酸、硝酸、リン酸、過塩素酸等の無機酸類、ベンゼンスルホン酸、ｐ−トルエンスルホン酸等のスルホン酸類、陽イオン交換樹脂等が挙げられるが、これらに限定されない。これらの酸の使用量は、式（Ｖ）で表される化合物１当量に対し、好ましくは０.０１〜１,０００当量、より好ましくは０.１〜１００当量、更に好ましくは１〜１０当量である。これらの酸は、１種単独で用いてもよく、２種以上を組み合わせて用いてもよい。２種以上を組み合わせる場合、混合比は、特に限定されない。
【００９２】
酸触媒として陽イオン交換樹脂を用いる場合は、陽イオン交換樹脂を充填したカラムに工程（３）又は（３'）で得られた式（Ｖ）で表される化合物の溶液を通液する。通液の方法については、カラム内に溶液を掛け流すだけでもよく、カラム内を循環させてもよい。溶液をカラムに循環通液させる場合、少ない樹脂量で効率的に脱保護を進行させることができる。循環にて脱保護を行う際は２回以上循環することが好ましく、より好ましくは６回以上である
【００９３】
脱保護に用いる陽イオン交換樹脂の具体例としては、ダウ・ケミカル社製アンバーライト（登録商標）シリーズ（IR120B、IR124B、200CT、252）、ダウ・ケミカル社製アンバージェット（登録商標）シリーズ（1020、1024、1060、1220）、三菱化学(株)製ダイヤイオン（登録商標）シリーズ（例えば、SK104、SK1B、SK110、SK112、PK208、PK212、PK216、PK218、PK220、PK228、UBK08、UBK10、UBK12、UBK510L、UBK530、UBK550）、ダウ・ケミカル(株)製DOWEX（登録商標）シリーズ（50W×2 50-100、50W×2 100-200、50W×4 100-200、50W×8 50-100、50W×8 100-200、50W×8 200-400、HCR-S、HCR-W2(H)）等のスチレン系の強酸性陽イオン交換樹脂が挙げられるが、これらに限定されない。中でも、式（Ｖ）で表される化合物及びその脱保護体を吸着しにくいという観点から、ゲル型又は架橋度が１０以上のポーラス型の強酸性陽イオン交換樹脂が好ましい。これらのうち、ゲル型の強酸性陽イオン交換樹脂の具体例としては、ダウ・ケミカル社製アンバーライト（登録商標）シリーズ（IR120B、IR124B）、ダウ・ケミカル社製アンバージェット（登録商標）シリーズ（1020、1024、1060、1220）、三菱化学(株)製ダイヤイオン（登録商標）シリーズ（SK104、SK1B、SK110、SK112、UBK08、UBK10、UBK12、UBK510L、UBK530、UBK550）が挙げられる。架橋度が１０以上のポーラス型の強酸性陽イオン交換樹脂の具体例としては、ダウ・ケミカル社製アンバーライト（登録商標）シリーズ（200CT）、三菱化学(株)製ダイヤイオン（登録商標）シリーズ（PK220、PK228）が挙げられる。
【００９４】
Ｎａ型の陽イオン交換樹脂を用いる場合、事前に陽イオン交換樹脂を酸性化合物で処理してから使用する必要がある。この場合、用いられる酸性化合物としては、塩酸、硫酸、硝酸、リン酸、過塩素酸等の無機酸類が挙げられるが、これらに限定されない。これらの酸性化合物の使用量は、陽イオン交換樹脂の質量に対し、好ましくは１〜１５倍量、より好ましくは１〜１０倍量、更に好ましくは１〜８倍量である。陽イオン交換樹脂を酸性化合物で処理した後、水洗によって樹脂中から酸性化合物を分離し、必要に応じてメタノールやエタノール等の水溶性有機溶媒で水を分離してから使用する。そのため、工程簡略化のためには、予め再生されたＨ型の陽イオン交換樹脂を用いることが好ましい。
【００９５】
脱保護反応は、０℃から用いた溶媒の還流温度までの範囲で行い、好ましくは２０℃〜４０℃で行う。
【００９６】
［工程（４）］
工程（４）は、工程（３）又は（３'）で得られた反応液から、陽イオン交換樹脂と陰イオン交換樹脂とを用いて水溶性不純物を除去し、目的とするポリアルキレングリコール誘導体を精製する工程である。具体的には、工程（３）又は（３'）で生じた水溶性不純物、すなわち、副生成物と塩基性化合物と必要に応じて脱保護に用いた酸とをイオン交換樹脂に吸着させ、除去する工程である。なお、副生成物は、式（ＩＶ）で表される求電子剤の脱離基に由来するアニオンと、式（ＩＩＩ−Ｉ）で表される化合物や塩基性化合物に由来するカチオンとから形成される塩である。
【００９７】
工程（４）で使用する陽イオン交換樹脂の具体例としては、ダウ・ケミカル社製アンバーライトシリーズ（IR120B、IR124B、200CT、252）、ダウ・ケミカル社製アンバージェットシリーズ（1020、1024、1060、1220）、三菱化学(株)製ダイヤイオンシリーズ（例えば、SK104、SK1B、SK110、SK112、PK208、PK212、PK216、PK218、PK220、PK228、UBK08、UBK10、UBK12、UBK510L、UBK530、UBK550）、ダウ・ケミカル(株)製DOWEXシリーズ（50W×2 50-100、50W×2 100-200、50W×4 100-200、50W×8 50-100、50W×8 100-200、50W×8 200-400、HCR-S、HCR-W2(H)）等のスチレン系の強酸性陽イオン交換樹脂が挙げられるが、これらに限定されない。中でも、式（Ｖ）で表される化合物及びその脱保護体を吸着しにくいという観点から、ゲル型又は架橋度が１０以上のポーラス型の強酸性陽イオン交換樹脂が好ましい。
【００９８】
前記陽イオン交換樹脂の使用量は、式（Ｖ）で表される化合物の質量に対し、好ましくは０.１〜５０倍量、より好ましくは０.２〜５倍量、更に好ましくは０.２〜１倍量である。
【００９９】
Ｎａ型の陽イオン交換樹脂を用いる場合、事前に陽イオン交換樹脂を酸性化合物で処理してから使用する必要がある。この場合、用いられる酸性化合物としては、塩酸、硫酸、硝酸、リン酸、過塩素酸等の無機酸類が挙げられるが、これらに限定されない。前記酸性化合物の使用量は、陽イオン交換樹脂の質量に対し、好ましくは１〜１５倍量、より好ましくは１〜１０倍量、更に好ましくは１〜８倍量である。陽イオン交換樹脂を酸性化合物で処理した後、水洗によって樹脂中から酸性化合物を分離し、必要に応じてメタノールやエタノール等の水溶性有機溶媒で水を分離してから使用する。そのため、工程簡略化のためには、予め再生されたＨ型の陽イオン交換樹脂を用いることが好ましい。
【０１００】
工程（４）で使用する陰イオン交換樹脂の具体例としては、ダウ・ケミカル社製アンバーライトシリーズ（IRA400J、IRA402BL、IRA404J、IRA900J、IRA904、IRA458RF、IRA958、IRA410J、IRA411、IRA910CT）、ダウ・ケミカル社製アンバージェットシリーズ（4400、4002、4010）、三菱化学(株)製ダイヤイオンシリーズ（SA10A、SA12A、SA11A、NSA100、UBA120、PA306S、PA308、PA316、PA316、PA318L、HPA25、SA20A、SA21A、PA408、PA412、PA418）、ダウ・ケミカル(株)製DOWEXシリーズ（1×2 50-100、1×2 100-200、1×4 20-50、1×4 50-100、1×4 100-200、1×8 50-100、1×8 100-200、1×8 200-400、SBR-P C、MARATHON A、MARATHON MSA、MONOSPHERE 550A、22、MSA-2、MARATHON A2）等のスチレン系の強塩基性陰イオン交換樹脂が挙げられるが、これらに限定されない。陰イオン交換樹脂の使用量は、式（Ｖ）で表される化合物の質量の、好ましくは０.１〜５０倍量、より好ましくは０.２〜５倍量、更に好ましくは０.５〜２倍量である。
【０１０１】
Ｃｌ型の陰イオン交換樹脂を用いる場合、事前に陰イオン交換樹脂を塩基性化合物で処理してから使用する必要がある。この場合、用いられる塩基性化合物としては、水酸化ナトリウム、水酸化カリウム等の無機塩基類等が挙げられるが、これらに限定されない。前記塩基性化合物の使用量は、陰イオン交換樹脂の質量に対し、好ましくは１〜１５倍量、より好ましくは１〜１０倍量、更に好ましくは１〜８倍量である。陰イオン交換樹脂を塩基性化合物で処理した後、水洗によって樹脂中から塩基性化合物を分離し、必要に応じてメタノールやエタノール等の水溶性有機溶媒で水を分離してから使用する。そのため、工程簡略化のためには、予め再生されたＯＨ型の陰イオン交換樹脂を用いることが好ましい。
【０１０２】
工程（３）又は（３'）で得られた反応生成物をイオン交換樹脂と反応させる方法としては、イオン交換樹脂を充填したカラムに生成物溶液を流す方法、及び生成物溶液にイオン交換樹脂を添加して攪拌混合する方法が挙げられる。好ましくはイオン交換樹脂を充填したカラムに生成物溶液を通液する方法で、通液の方法については、カラム内に溶液を掛け流すだけでもよく、カラム内を循環させてもよい。効率よく水溶性不純物を除去するという観点から、循環通液させる方法がより好ましい。循環にてイオン交換樹脂精製を行う際は、２回以上循環することが好ましく、より好ましくは６回以上である。陽イオン交換樹脂と陰イオン交換樹脂は、それぞれ別のカラムに充填してもよく、混合して同一のカラムに充填してもよい。
【０１０３】
また、式（Ｖ）で表される化合物のＲ1及びＲ4の少なくとも１つが酸性条件で脱保護可能な保護基を含むアミノ基若しくはヒドロキシ基、又はアセタール基である場合、陽イオン交換樹脂を充填したカラムの下流に陰イオン交換樹脂を充填したカラムをセットして、工程（３）又は（３'）で得られた式（Ｖ）で表される化合物の溶液を通液することで脱保護と工程（４）の精製工程を同時に行うことができる。
【０１０４】
使用する溶媒としては、式（Ｖ）で表される化合物の溶解性が高く、イオン交換樹脂精製に適しているという観点から炭素数１〜６のアルコール、又は水が用いられる。前記アルコールとしては、メタノール、エタノール、１−プロパノール、２−プロパノール、１−ブタノール、ｔｅｒｔ−ブチルアルコール等が挙げられる。これらのうち、特に式（Ｖ）で表される化合物との溶解性が高く、後工程での溶媒除去が容易な、メタノール、エタノールが好ましい。
【０１０５】
イオン交換樹脂処理後の溶液は、そのまま貧溶媒で晶析を行ってもよいし、他の良溶媒に置換してから晶析を行ってもよい。前記良溶媒の具体例としては、ＴＨＦ、１,４−ジオキサン等のエーテル類、ベンゼン、トルエン、キシレン等の芳香族炭化水素類、酢酸エチル、酢酸ｎ−ブチル、γ−ブチロラクトン等のエステル類、アセトン、メチルエチルケトン、メチルイソブチルケトン等のケトン類、ＤＭＳＯ、ＮＤＭＦ、アセトニトリル等が挙げられるが、これらに限定されない。前記溶媒は、１種単独で用いてもよく、２種以上を混合して用いてもよい。２種以上を混合して用いる場合、混合比に関しては特に限定されない。溶媒置換後の式（Ｖ）で表される化合物の濃度は、好ましくは５〜５０質量％、より好ましくは１０〜４０質量％である。
【０１０６】
貧溶媒としては、式（Ｖ）で表される化合物の溶解性が低いものが用いられる。貧溶媒の具体例としては、ヘキサン、ヘプタン、オクタン、ノナン、デカン、シクロペンタン、シクロヘキサン、シクロヘプタン、シクロオクタン等の炭化水素類、ジエチルエーテル、ジイソプロピルエーテル、ジ−ｎ−ブチルエーテル等のエーテル類が好適に用いられる。貧溶媒の使用量は、特に限定されないが、式（Ｖ）で表される化合物の質量に対し、好ましくは５〜１００倍量、より好ましくは５〜５０倍量、更に好ましくは５〜２０倍量である。貧溶媒は、１種単独で用いてもよく、２種以上を混合して用いてもよい。また、他の溶媒と混合して使用することも可能である。混合することができる他の溶媒としては、酢酸エチル、酢酸ｎ−ブチル、γ−ブチロラクトン等のエステル類、アセトン、メチルエチルケトン、メチルイソブチルケトン等のケトン類、ベンゼン、トルエン、キシレン、クメン等の炭化水素類、ＴＨＦ、ジエチルエーテル、１,４−ジオキサン等のエーテル類、メタノール、エタノール、２−プロパノール、エチレングリコールモノメチルエーテル等のアルコール類、ＤＭＳＯ、ＤＭＦ、アセトニトリル等が挙げられるが、これらに限定されない。貧溶媒として２種以上を混合して用いる場合、混合比に関しては特に限定されない。
【０１０７】
晶析により、式（Ｖ）で表される化合物の固体を析出させた後、必要に応じて固体の洗浄を行い、精製を行ってもよい。洗浄に用いる溶媒は、前述したものと同じ貧溶媒であることが望ましいが、洗浄溶媒の使用量も含めて特に限定されない。得られた固体を減圧下で乾燥させることにより、式（Ｖ）で表される化合物を固体として取り出すことができる。
【０１０８】
なお、工程（４）の操作において水を溶媒として用いた場合、その水溶液を凍結乾燥させることにより式（Ｖ）で表される化合物を取り出してもよい。ただし、凍結乾燥を行うためには特殊な設備が必要であり、完全に水を除去するには長時間を必要とするため、工業的な規模で製造を行うことが難しい場合がある。本発明では、好ましくは前述したように晶析を行うことにより、設備や工程の簡略化を実現することができる。
【０１０９】
本発明の方法で得られるポリアルキレングリコール誘導体中の重金属不純物含有量は、１００ｐｐｂ以下が好ましく、１０ｐｐｂ以下がより好ましい。重金属不純物含有量測定は、高周波誘導結合プラズマ質量分析計（ＩＣＰ−ＭＳ）を用いて行うのが一般的だが、この測定方法に限定されない。ＩＣＰ−ＭＳにより分析を行う際は、ポリマーサンプルを溶媒で希釈して測定を行う。用いる溶媒は、ポリマーが溶解し、かつ金属を含まないものであることが必須である。超純水や電子工業用Ｎ−メチル−２−ピロリドン等が特に好ましいが、これらに限定されない。希釈率は、特に限定されないが、好ましくは１０〜１００,０００倍、更に好ましくは５０〜１,０００倍である。
【０１１０】
本発明の方法で得られるポリアルキレングリコール誘導体中の、工程（１）又は工程（３）若しくは（３'）で使用したアルカリ金属又はアルカリ金属化合物由来のアルカリ金属イオンの含量は、５０ｐｐｍ以下が好ましく、１０ｐｐｍ以下がより好ましい。ここで、アルカリ金属イオン含量は、コンパクトナトリウムイオンメーター、コンパクトカリウムイオンメーター（(株)堀場製作所製）等の市販のアルカリ金属イオンメーターを用いて測定される。工程（３）又は（３'）で得られる反応液中のアルカリ金属イオン含量は２,０００ｐｐｍ以上であり、本発明の精製方法（工程（４））によって、少ないイオン交換樹脂にて効率よくアルカリ金属イオンを除去することができる。
【実施例】
【０１１１】
以下、合成例、実施例及び比較例を示して本発明を具体的に説明するが、本発明は下記実施例に限定されない。なお、重量平均分子量（Ｍｗ）及び数平均分子量（Ｍｎ）は、ＧＰＣによりポリエチレングリコール換算値として測定したものである。ＧＰＣの測定条件は、以下のとおりである。
カラム：ＰＬ−ｇｅｌ  ＭＩＸＥＤ−Ｄ  ２本
移動相：ＤＭＦ（臭化リチウム０.０１ｍｏｌ／Ｌ溶液）
カラムオーブン温度：６５℃
サンプル濃度：０.２０質量％
サンプル注入量：１００μＬ
流量：０.７ｍＬ／ｍｉｎ
【０１１２】
［１］求電子剤の合成
［合成例１］求電子剤（ＩＶａ）の合成
（１）中間体（ＩＶａ−１）の合成
【化１７】
2019023254.tif 000018
【０１１３】
１０Ｌ四口フラスコに、３−アミノ−１−プロパノール２３７.６ｇ、トリエチルアミン１１８３.０ｇ及びトルエン７１１.８ｇを仕込み、窒素雰囲気下でトリエチルシリルトリフルオロメタンスルホナート（TESOTf）３,００８.９ｇを滴下した。８０℃で１６時間攪拌した後、反応液を分液ロートに移して、下層を分離した。その後、上層を冷水と飽和食塩水で洗浄し、ＮａＳＯ4、活性炭及び酸化アルミニウムを加えて１時間攪拌した。セライトろ過を行った後、減圧蒸留により中間体（ＩＶａ−１）を１,２２５.８ｇ（収率９２％）得た。
中間体（ＩＶａ−１）
無色液体
沸点：１５２℃／３０Ｐａ
1H-NMR(500MHz, CDCl3): δ= 0.60(18H, q), 0.94(27H, t), 1.62(2H, m), 2.83(2H, m), 3.54(2H, t)
【０１１４】
（２）中間体（ＩＶａ−２）の合成
【化１８】
2019023254.tif 000019
【０１１５】
５Ｌフラスコに、シリル保護体（ＩＶａ−１）１,２５４.７ｇ、メタノール１,０００.０ｇ及び２８質量％ナトリウムメトキシドのメタノール溶液２８.９ｇを仕込み、６０℃で５時間攪拌した。その後、トリエチルメトキシシランを減圧留去し、メタノール８５０.０ｇを入れて再び６０℃で攪拌した。同様の操作を繰り返し、反応が完結した後炭酸水素ナトリウムでクエンチし、トルエンに溶媒置換した後、塩をろ過で取り除いた。その後、活性炭及び酸化アルミニウムを加えて１時間攪拌し、セライトろ過を行った後、トルエンを減圧留去して中間体（ＩＶａ−２）を８９３.３ｇ（粗収率９９％）得た。この粗生成物は中間体として十分な純度を有しており、このまま次の工程に用いた。
中間体（ＩＶａ−２）
無色液体
1H-NMR(500MHz, CDCl3): δ= 0.60(12H, q), 0.93(18H, t), 1.67(2H, m), 2.85(2H, m), 3.59(2H, m)
【０１１６】
（３）求電子剤（ＩＶａ）の合成
【化１９】
2019023254.tif 000020
【０１１７】
１０Ｌ四口フラスコに、中間体（ＩＶａ−２）７６０.７ｇ、トリエチルアミン７６１ｇ及びアセトニトリル８８０.０ｇを仕込み、窒素雰囲気下で、パラトルエンスルホニルクロリド（ＴｓＣｌ）７１７.２ｇをアセトニトリル１,４４０.０ｇに溶解させた溶液を氷冷しながら滴下した。氷冷下で３.５時間攪拌した後、水でクエンチし、反応液を分液ロートに移して、トルエンで抽出した。その後有機層を水と飽和食塩水で洗浄し、ＮａＳＯ4で乾燥した後、溶媒を減圧留去した。その後、得られた粗生成物をヘキサンに溶解し、活性炭、酸化アルミニウムを加えて１時間攪拌した後、セライトろ過し、ヘキサンを減圧留去して求電子剤（ＩＶａ）を１,０６７.１ｇ（粗収率９３％）得た。この粗生成物は十分な純度を有しており、このまま次の工程に用いた。
求電子剤（ＩＶａ）
薄黄色液体
1H-NMR(500MHz, CDCl3): δ= 0.54(12H, q), 0.89(18H, t), 1.68(2H, m), 2.45(3H, s), 2.71(2H, m), 3.98(2H, t)
【０１１８】
［２］重合開始剤の合成
［実施例１］重合開始剤（ＩＩａ）の合成
【化２０】
2019023254.tif 000021
【０１１９】
（１）ジエチレングリコールモノメチルエーテルの蒸留
５００ｍＬ二口ナスフラスコに、攪拌子を投入し、精留管、温度計、リービッヒ冷却器、分留管、５０ｍＬナスフラスコ（２個）及び３００ｍＬ二口フラスコ（１個）を接続し、蒸留装置を組み立てた。装置内の真空度を１０Ｐａ以下に保った後、オイルバス及びヒートガンを使って装置内を加温し、系内の水分を除去した。その後、窒素気流下でジエチレングリコールモノメチルエーテル（東京化成工業(株)製）を５００ｍＬ二口ナスフラスコ内に投入し、減圧蒸留を行った。カールフィッシャー水分計によって蒸留後の含水率を測定した結果、水分は１ｐｐｍ以下であった。
【０１２０】
（２）テトラヒドロフラン（ＴＨＦ）の蒸留
３Ｌ二口ナスフラスコ中に、攪拌子を投入し、精留管、温度計、ジムロート冷却器、分留管、２００ｍＬナスフラスコ及び２Ｌ二口フラスコを接続し、蒸留装置を組み立てた。装置内の真空度を１０Ｐａ以下に保った後、オイルバス及びヒートガンを使って装置内を加温し、系内の水分を除去した。その後、窒素気流下で無水ＴＨＦ（関東化学(株)製）、金属ナトリウム片（関東化学(株)製）、ベンゾフェノン（東京化成工業(株)製）を３Ｌ二口ナスフラスコ内に投入し、常圧下で５時間還流を行った。３Ｌ二口ナスフラスコ内が青紫色になったことを確認後、２Ｌ二口フラスコ中に蒸留ＴＨＦを取り出した。カールフィッシャー水分計によって蒸留後の含水率を測定した結果、水分は１ｐｐｍ以下であった。
【０１２１】
（３）重合開始剤（ＩＩａ）の合成
窒素雰囲気下のグローブボックス内で、水素化カリウム１５.９８ｇ（関東化学(株)製、ミネラルオイル状）を秤量し、温度計、滴下ロート及びジムロート冷却器を接続した５００ｍＬ四口フラスコに、窒素気流下で投入した。ヘキサン洗浄によりミネラルオイルを分離後、約２時間真空乾燥し、６.１９３ｇ（１５４ｍｍｏｌ）の水素化カリウムを得た。フラスコ内にシリンジで蒸留ＴＨＦ１２７.６５ｇを添加した。滴下ロートに蒸留ジエチレングリコールモノメチルエーテル１８.７３７ｇ（１５６ｍｍｏｌ）を入れ、少量ずつ滴下した。熟成を２時間実施し、重合開始剤（ＩＩａ）のＴＨＦ溶液１４８.６２ｇ（１.０５ｍｍｏｌ／ｇ）を得た。このとき、塩の析出及び白濁は観測されなかった。前記反応により合成された重合開始剤（ＩＩａ）と開始剤原料アルコールの物質量比率は、９９：１であった。
【０１２２】
（４）重合開始剤（ＩＩａ）の別法による合成
【化２１】
2019023254.tif 000022
【０１２３】
グローブボックス内で、ナフタレン１２８.８ｇを秤量し、２００ｍＬ二口フラスコに入れ、２時間真空乾燥した。その後、真空乾燥したナフタレン１２８.３ｇを１Ｌ四口フラスコに移し、蒸留ＴＨＦ６４３.５ｇに溶解させた後、カリウム３７.３ｇを添加し、グローブボックス内で７時間攪拌して、カリウムナフタレニドのＴＨＦ溶液を調製した（１.１８ｍｍｏｌ／ｇ）。その後、１Ｌ四口フラスコに前記カリウムナフタレニドのＴＨＦ溶液８０２.５ｇを移し、グローブボックス内で、滴下ロートに入れた蒸留ジエチレングリコールモノメチルエーテル１１９.０ｇを氷冷しながら滴下した。その後、ＴＨＦ及びナフタレンを減圧留去し、得られた残渣１９６.８ｇを蒸留ＴＨＦに溶解し、重合開始剤（ＩＩａ）のＴＨＦ溶液９６５.１ｇ（０.９８ｍｍｏｌ／ｇ）を得た。このとき、塩の析出及び白濁は観測されなかった。
【０１２４】
［実施例２］重合開始剤（ＩＩｂ）の合成
（１）中間体（Ｉｂ）の合成
【化２２】
2019023254.tif 000023
【０１２５】
１００ｍＬ三口フラスコに、エチレングリコール６.７８ｇ、Ｎ−メチルピロリドン（ＮＭＰ）１０ｇ及びカリウムｔｅｒｔ−ブトキシド（ｔ−ＢｕＯＫ）１.３５ｇを仕込み、３０分攪拌後、求電子剤（ＩＶａ）５.０ｇをＮＭＰ１５ｇに溶かした溶液を常温にて滴下した。６０℃まで昇温し、５時間攪拌した後、炭酸水素ナトリウム０.１８ｇを用いて反応停止した。続いてジフェニルエーテルに溶媒置換した後、析出した塩をろ過で取り除いた。その後減圧蒸留して、中間体（Ｉｂ）を３.１６ｇ（収率６５.７％）得た。蒸留後の含水率を測定した結果、水分は１ｐｐｍ以下であった。
中間体（Ｉｂ）
無色液体
沸点：１１８−１２２℃／１０Ｐａ
1H-NMR(500MHz, CDCl3): δ= 0.60(12Ｈ, q), 0.93(18H, t), 1.68(2H, m), 1.96(1H, bs), 2.82(2H, m), 3.40(2H, t), 3.50(2H, m), 3.73(2H, m)
【０１２６】
（２）重合開始剤（ＩＩｂ）の合成
【化２３】
2019023254.tif 000024
【０１２７】
窒素雰囲気下のグローブボックス内で、５０ｍＬ三口フラスコに水素化カリウム（関東化学(株)製、ミネラルオイル状）を投入し、ヘキサン洗浄によりミネラルオイルを分離後、約２時間真空乾燥し、０.５０ｇ（１２.５ｍｍｏｌ）の水素化カリウムを得た。フラスコ内にシリンジで蒸留ＴＨＦを７.７１ｇ添加し、中間体（Ｉｂ）４.４４ｇ（１２.８ｍｍｏｌ）を常温で滴下した。常温で１時間攪拌した後、５０℃で２時間攪拌を行い、式（ＩＩｂ）で表される化合物のＴＨＦ溶液１２.４０ｇ（１.０２ｍｍｏｌ／ｇ）を得た。このとき塩の析出及び白濁は観測されなかった。前記反応により合成された重合開始剤（ＩＩｂ）と開始剤原料アルコール（Ｉｂ）の物質量比率は、９８：２であった。
【０１２８】
（３）重合開始剤（ＩＩｂ）の別法による合成
【化２４】
2019023254.tif 000025
【０１２９】
窒素雰囲気下のグローブボックス内で、ナフタレン２.０２ｇ及びカリウム０.６８ｇを秤量し、１００ｍＬ三口フラスコに入れ、１時間真空乾燥した。その後窒素雰囲気下に戻し、フラスコ内にシリンジで蒸留ＴＨＦ１９.６５ｇを添加した。１時間攪拌し、カリウムナフタレニドのＴＨＦ溶液を調製した（０.７１ｍｍｏｌ／ｇ）。一方、窒素雰囲気下、５０ｍＬ三口フラスコに、中間体（Ｉｂ）１.９６ｇ（５.６４ｍｍｏｌ）をシリンジで入れた。そこに、前記カリウムナフタレニドのＴＨＦ溶液を常温で７.８５ｇ滴下した。熟成を１時間実施し、重合開始剤（ＩＩｂ）のＴＨＦ溶液９.７７ｇ（０.５８ｍｍｏｌ／ｇ）を得た。このとき塩の析出及び白濁は観測されなかった。前記反応により合成された重合開始剤（ＩＩｂ）と開始剤原料アルコール（Ｉｂ）の物質量比率は、９８：２であった。
【０１３０】
［３］ポリマーの合成
［実施例３］ポリマー（Ｖａ）の合成
【化２５】
2019023254.tif 000026
【０１３１】
乾燥させた２００ｍＬ三口フラスコに、メトキシポリエチレングリコール（Ａｌｄｒｉｃｈ社製）１０ｇを入れ、ＴＨＦ４０ｇに溶解した。窒素気流下で求電子剤（ＩＶａ）０.７９３ｇ及びｔ−ＢｕＯＫのＴＨＦ溶液（１ｍｏｌ／Ｌ）０.１７３ｍＬを添加し、４０℃に保ちながら５時間熟成を行った。反応終了後、４０℃のままろ過を行い、析出した塩を取り除いた。攪拌子の入った３００ｍＬビーカーにヘキサン１５０ｇを投入し、その中にろ液を滴下後、１０分間熟成を行った。生成した白色粉末をろ過後、粉末を元のビーカーに戻し、ヘキサン１００ｇで１０分間洗浄を行い、更に同様の洗浄操作を１回実施した。得られた白色粉末を真空乾燥した結果、７.１２ｇのポリマー（Ｖａ）を得た。
【０１３２】
なお、1Ｈ−ＮＭＲより、得られたポリマーには、反応副生成物であるｐ−トルエンスルホン酸カリウムが、該ポリマーに対し等モル量以上含まれていることが確認された。また、コンパクトカリウムイオンメーター（(株)堀場製作所製）より、２,０００ｐｐｍ以上のカリウムイオンを含んでいることがわかった。
【０１３３】
［実施例４］ポリマー（Ｖａ）の別法による合成
（１）ポリマー（ＩＩＩ−Ｉａ）の合成
【化２６】
2019023254.tif 000027
【０１３４】
温度計、滴下ロート、ジムロート冷却器を接続した２Ｌ四口フラスコ中に攪拌子を投入した。装置内の真空度を１０Ｐａ以下に保った後、オイルバス及びヒートガンを使って装置内を加温し、系内の水分を除去した。その後、窒素気流下で２Ｌ四口フラスコ内に、重合開始剤（ＩＩａ）のＴＨＦ溶液４.５９ｇ（０.９８ｍｍｏｌ／ｇ）と蒸留ＴＨＦ４２０ｇを添加した。
【０１３５】
滴下ロートにエチレンオキシド６３ｇ及び蒸留ＴＨＦ１２０ｇを投入し、２Ｌ四口フラスコ内に少しずつ滴下した。２Ｌ四口フラスコ内の温度が安定したことを確認後、４５℃に温度を保ったオイルバスに２Ｌ四口フラスコを浸し、６時間熟成を行った。反応終了後、オイルバスを外し、反応系を室温まで冷却し、ポリマー（ＩＩＩ−Ｉａ）を含む溶液を得た。
【０１３６】
（２）ポリマー（Ｖａ）の合成
【化２７】
2019023254.tif 000028
【０１３７】
前記ポリマー（ＩＩＩ−Ｉａ）を含む溶液に、求電子剤（ＩＶａ）６.２ｇ及びｔ−ＢｕＯＫのＴＨＦ溶液（１ｍｏｌ／Ｌ）９ｍＬを添加し、４０℃で５時間熟成を行った。反応終了後、４０℃のままろ過を行い、析出した塩を取り除いた。攪拌子の入った２,０００ｍＬビーカーにヘキサン１,２６０ｇを入れ、滴下ロートを使って得られたろ液を５分かけて滴下した後、１０分間熟成を行った。生成した白色粉末をろ別後、粉末を元のビーカーに戻し、ヘキサン４４０ｇで１０分間洗浄を行い、更に同様の洗浄操作を１回実施した。
得られた白色粉末を真空乾燥した結果、５７.２ｇのポリマー（Ｖａ）を得た。ＧＰＣ測定を行った結果、Ｍｗ＝１２,２００、Ｍｗ／Ｍｎ＝１.０３であった。
【０１３８】
なお、1Ｈ−ＮＭＲより、得られたポリマーには、反応副生成物であるｐ−トルエンスルホン酸カリウムが、該ポリマーに対し等モル量以上含まれていることが確認された。また、コンパクトカリウムイオンメーター（(株)堀場製作所製）より、２,０００ｐｐｍ以上のカリウムイオンを含んでいることがわかった。
【０１３９】
［実施例５］開始剤（ＩＩｂ）を使用したポリマー（Ｖｂ）の合成
（１）ポリマー（ＩＩＩ−Ｉｂ）の合成
【化２８】
2019023254.tif 000029
【０１４０】
温度計、滴下ロート、ジムロート冷却器を接続した５００ｍＬ四口フラスコ中に攪拌子を投入した。装置内の真空度を１０Ｐａ以下に保った後、オイルバス及びヒートガンを使って装置内を加温し、系内の水分を除去した。その後、窒素気流下で２Ｌ四口フラスコ内に重合開始剤（ＩＩｂ）のＴＨＦ溶液１.６９ｇ（１.０２ｍｍｏｌ／ｇ）と蒸留ＴＨＦ１４０ｇを添加した。滴下ロートにエチレンオキシド２０ｇと蒸留ＴＨＦ４０ｇを投入し、５００ｍＬ四口フラスコ内に少しずつ滴下した。５００ｍＬ四口フラスコ内の温度が安定したことを確認後、４５〜５０℃で８時間熟成を行った。
【０１４１】
反応終了後、オイルバスを外し、反応系を室温まで冷却し、ポリマー（ＩＩＩ−Ｉｂ）を含む溶液を得た。得られた溶液を少量サンプリングし、酢酸で反応停止してＧＰＣ測定を行った結果、Ｍｗ＝８,０００、Ｍｗ／Ｍｎ＝１.０４であった。
【０１４２】
（２）ポリマー（Ｖｂ）の合成
【化２９】
2019023254.tif 000030
【０１４３】
前記工程で得られたポリマー（ＩＩＩ−Ｉｂ）を含む溶液中に、２−メトキシエチルｐ−トルエンスルホネートを２.０５ｇ、ｔ−ＢｕＯＫ０.５０ｇを添加し、４０℃で５時間攪拌した。反応液中の塩をろ過により取り除いた後、２５質量％まで濃縮し、濃縮液を滴下ロートに移した。攪拌子の入った５００ｍＬビーカー中ヘキサンを２００ｇ投入し、その中に濃縮液を１０分かけて滴下後、１０分間熟成を行った。生成した白色粉末をろ過後、粉末を元のビーカーに戻し、ヘキサン１００ｇで１０分間洗浄を行い、更に同様の洗浄操作を１回実施した。
得られた白色粉末を真空乾燥した結果、１８.６ｇのポリマー（Ｖｂ）を得た。ＧＰＣ測定を行った結果、Ｍｗ＝８,０００、Ｍｗ／Ｍｎ＝１.０５であった。
【０１４４】
なお、1Ｈ−ＮＭＲより、得られたポリマーには、反応副生成物であるｐ−トルエンスルホン酸カリウムが、該ポリマーに対し等モル量以上含まれていることが確認された。また、コンパクトカリウムイオンメーター（(株)堀場製作所製）より、２,０００ｐｐｍ以上のカリウムイオンを含んでいることがわかった。
【０１４５】
［４］ポリマーのイオン交換樹脂精製による脱保護及び精製
［実施例６］ポリアルキレングリコール誘導体（Ｖａ−２）の調製
【化３０】
2019023254.tif 000031
【０１４６】
陽イオン交換樹脂アンバーライト200CT（ダウ・ケミカル社製）２０ｇをカラムに充填し、メタノール２００ｇで洗浄を行った。１００ｍＬ二口ナスフラスコ中で、ポリマー（Ｖａ）１０ｇをメタノール４０ｇに溶解し、得られたポリマー溶液を前述のカラム内にポンプを使って移送した。カラムから出てきたポリマー溶液を前述の二口ナスフラスコに戻し、３時間循環を行った。その後、ポリマー溶液をナスフラスコに抜出し、メタノール２０ｇでカラム内の樹脂を洗浄してポリマーの回収を行った。
【０１４７】
次に、陰イオン交換樹脂アンバーライトIRA900（ダウ・ケミカル社製）４０ｇをカラムに充填し、メタノール４００ｇで洗浄を行った。先の工程で得られたポリマー溶液をポンプを使ってカラム内に移送し、カラムから出てきたポリマー溶液を再度同ナスフラスコに戻すことで循環を行った。３時間循環させた後、ポリマー溶液をナスフラスコに抜出し、メタノール４０ｇでカラム内の樹脂を洗浄してポリマーの回収を行った。得られた反応液を濃縮してメタノールを飛ばした後、トルエン６７ｇに溶解し、ヘキサン１５０ｇの入った３００ｍＬビーカーに滴下した。生成した白色粉末をろ過後、粉末を元のビーカーに戻し、ヘキサン７５ｇで１０分間洗浄を行い、更に同様の洗浄操作を１回実施した。
【０１４８】
得られた白色粉末を真空乾燥し、７.４ｇのポリアルキレングリコール誘導体（Ｖａ−２）を得た。ＧＰＣ測定を行った結果、Ｍｗ＝１２,５００、Ｍｗ／Ｍｎ＝１.０３であった。なお、得られたポリマーは、コンパクトカリウムイオンメーターよりカリウムイオン含量が０ｐｐｍであることがわかった。すわなち、副生成物及び塩基性化合物を除去できていることが確認された。
【０１４９】
［実施例７］ポリアルキレングリコール誘導体（Ｖａ−２）の別法による調製
【化３１】
2019023254.tif 000032
【０１５０】
２００ｍＬ三口フラスコに、ポリマー（Ｖａ）８.０ｇ、メタノール３２ｇ及び酢酸０.２ｇを投入し、３５℃で３時間攪拌した。陽イオン交換樹脂アンバーライト200CT４.０ｇと陰イオン交換樹脂アンバーライトIRA900  ８.０ｇをカラムに充填し、メタノール１７０ｇで洗浄した後、前述の反応溶液をカラム内にポンプを使って移送した。カラムから出てきたポリマー溶液を三口フラスコに戻し、３時間循環した後、ナスフラスコに抜出し、カラム内の樹脂をメタノール２５ｇで洗浄した。得られた反応液を濃縮してメタノールを飛ばした後、トルエン５４ｇに溶解し、ヘキサン１２０ｇの入った３００ｍＬビーカーに滴下した。生成した白色粉末をろ過後、粉末を元のビーカーに戻し、ヘキサン６０ｇで１０分間洗浄を行い、更に同様の洗浄操作を１回実施した。
【０１５１】
得られた白色粉末を真空乾燥した結果、７.２ｇのポリアルキレングリコール誘導体（Ｖａ−２）を得た。ＧＰＣ測定を行った結果、Ｍｗ＝１２,５００、Ｍｗ／Ｍｎ＝１.０３であった。なお、得られたポリマーは、コンパクトカリウムイオンメーターよりカリウムイオン含量が０ｐｐｍであることがわかった。すわなち、副生成物及び塩基性化合物を除去できていることが確認された。また、1Ｈ−ＮＭＲ測定より、酢酸の残留が見られないことが確認された。
【０１５２】
［５］ポリマーのイオン交換樹脂精製による脱保護及び精製
［比較例１］吸着処理によるポリマー（Ｖａ−２）の合成
１００ｍＬ三口フラスコに、ポリマー（Ｖａ）２.５ｇ、メタノール１０ｇ及び酢酸６４ｍｇを投入し、３５℃で３時間攪拌した後、カリウムメトキシドを１１３ｍｇ添加して更に１.５時間攪拌した。得られた反応液を濃縮してメタノールを飛ばした後、トルエン２３ｇに溶解し、吸着剤であるＫＷ２０００（協和化学工業(株)製）を加えて２時間攪拌した後、ろ過によりＫＷ２０００を除いた。得られたろ液をヘキサン３８ｇで晶出し、生成した白色粉末をろ過後、粉末を元のビーカーに戻し、ヘキサン１９ｇで１０分間洗浄を行い、更に同様の洗浄操作を１回実施した。
【０１５３】
得られた白色粉末を真空乾燥した結果、１.８ｇのポリマー（Ｖａ−２）を得た。ＧＰＣ測定を行った結果、Ｍｗ＝１２,４００、Ｍｗ／Ｍｎ＝１.０３であった。なお、得られたポリマーはコンパクトカリウムイオンメーターよりカリウムイオン含量が６３ｐｐｍであることがわかった。
【０１５４】
コンパクトカリウムイオンメーターを用いたカリウムイオン含量の分析結果から、比較例１では水溶性不純物の除去が不十分であるのに対し、実施例６及び７では水溶性不純物を完全に除去できることがわかった。